(57)【特許請求の範囲】
【請求項１】
下記式（１ａ）または（１ｂ）：
【化１】
0006908171.tif 000035
［式中：
ＲＦ１は、Ｒｆ１−ＲＦ−Ｏｑ−であり；
ＲＦ２は、−Ｒｆ２ｐ−ＲＦ−Ｏｑ−であり；
Ｒｆ１は、各出現においてそれぞれ独立して、１個またはそれ以上のフッ素原子により置換されていてもよいＣ１−１６アルキル基であり；
Ｒｆ２は、１個またはそれ以上のフッ素原子により置換されていてもよいＣ１−６アルキレン基であり；
ＲＦは、２価のフルオロポリエーテル基であり；
ｐは、０または１であり；
ｑは、各出現においてそれぞれ独立して、０または１であり；
ＸＡは、それぞれ独立して、単結合または−（Ｒ５１）ｐ５−（Ｘ５１）ｑ５−であり；
Ｒ５１は、−（ＣＨ２）ｓ５−またはｏ−、ｍ−もしくはｐ−フェニレン基を表し、Ｒ５１は、フッ素原子、Ｃ１−３アルキル基およびＣ１−３フルオロアルキル基から選択される１個またはそれ以上の置換基により置換されていてもよく；
ｓ５は、１〜２０の整数であり；
Ｘ５１は、−（Ｘ５２）ｌ５−を表し；
Ｘ５２は、各出現においてそれぞれ独立して、−Ｏ−、−Ｓ−、ｏ−、ｍ−もしくはｐ−フェニレン基、−Ｃ（Ｏ）Ｏ−、−Ｓｉ（Ｒ５３）２−、−（Ｓｉ（Ｒ５３）２Ｏ）ｍ５−Ｓｉ（Ｒ５３）２−、−ＣＯＮＲ５４−、−Ｏ−ＣＯＮＲ５４−、−ＮＲ５４−および−（ＣＨ２）ｎ５−からなる群から選択される基を表し；
Ｒ５３は、各出現においてそれぞれ独立して、フェニル基、Ｃ１−６アルキル基またはＣ１−６アルコキシ基を表し；
Ｒ５４は、各出現においてそれぞれ独立して、水素原子、フェニル基またはＣ１−６アルキル基を表し；
ｍ５は、各出現において、それぞれ独立して、１〜１００の整数であり；
ｎ５は、各出現において、それぞれ独立して、１〜２０の整数であり；
ｌ５は、１〜１０の整数であり；
ｐ５は、０または１であり；
ｑ５は、０または１であり；
ｐ５およびｑ５の少なくとも一方は１であり、ｐ５またはｑ５を付して括弧でくくられた各繰り返し単位の存在順序は任意であり；
ＲＳｉは、各出現においてそれぞれ独立して、水酸基または加水分解性基に結合したＳｉ原子を有する１価の基であり、下記式（Ｓ３）、または（Ｓ４）；
【化２】
0006908171.tif 000036
で表される基であり；
Ｒａ１は、各出現においてそれぞれ独立して、−Ｚ１−ＳｉＲ２１ｐ１Ｒ２２ｑ１Ｒ２３ｒ１であり；
Ｚ１は、各出現においてそれぞれ独立して、酸素原子または２価の有機基であり；
Ｒ２１は、各出現においてそれぞれ独立して、−Ｚ１’−ＳｉＲ２１’ｐ１’Ｒ２２’ｑ１’Ｒ２３’ｒ１’であり；
Ｒ２２は、各出現においてそれぞれ独立して、水酸基または加水分解性基であり；
Ｒ２３は、各出現においてそれぞれ独立して、水素原子または１価の有機基であり；
ｐ１は、各出現においてそれぞれ独立して、０〜３の整数であり；
ｑ１は、各出現においてそれぞれ独立して、０〜３の整数であり；
ｒ１は、各出現においてそれぞれ独立して、０〜３の整数であり；
Ｚ１’は、各出現においてそれぞれ独立して、酸素原子または２価の有機基であり；
Ｒ２１’は、各出現においてそれぞれ独立して、−Ｚ１”−ＳｉＲ２２”ｑ１”Ｒ２３”ｒ１”であり；
Ｒ２２’は、各出現においてそれぞれ独立して、水酸基または加水分解性基であり；
Ｒ２３’は、各出現においてそれぞれ独立して、水素原子または１価の有機基であり；
ｐ１’は、各出現においてそれぞれ独立して、０〜３の整数であり；
ｑ１’は、各出現においてそれぞれ独立して、０〜３の整数であり；
ｒ１’は、各出現においてそれぞれ独立して、０〜３の整数であり；
Ｚ１”は、各出現においてそれぞれ独立して、酸素原子または２価の有機基であり；
Ｒ２２”は、各出現においてそれぞれ独立して、水酸基または加水分解性基であり；
Ｒ２３”は、各出現においてそれぞれ独立して、水素原子または１価の有機基であり；
ｑ１”は、各出現においてそれぞれ独立して、０〜３の整数であり；
ｒ１”は、各出現においてそれぞれ独立して、０〜３の整数であり；
Ｒｅ１は、各出現においてそれぞれ独立して、−Ｚ３−ＳｉＲ３４ｎ２Ｒ３５３−ｎ２であり；
Ｚ３は、各出現においてそれぞれ独立して、単結合、酸素原子または２価の有機基であり； 
Ｒ３４は、各出現においてそれぞれ独立して、水酸基または加水分解性基であり；
Ｒ３５は、各出現においてそれぞれ独立して、水素原子または１価の有機基であり；
ｎ２は、各出現においてそれぞれ独立して、０〜３の整数であり；
αは、１であり；
βは、１であり；
γは、１である。］
で表される、フルオロポリエーテル基含有シラン化合物、
下記式（２）：
【化３】
0006908171.tif 000037
［式中：
ＲＮは、それぞれ独立して、アミノ基を含有する１価の有機基であり；
Ｒ８１は、それぞれ独立して、水酸基または加水分解性基であり；
Ｒ８２は、それぞれ独立して、水素原子または１価の有機基であり、ただし、加水分解性基およびアミノ基を含有せず； 
ｓ１は、それぞれ独立して、１〜３の整数であり；
ｓ２は、それぞれ独立して、１〜３の整数であり；
ｓ３は、それぞれ独立して、０〜２の整数である］
で表されるアミノ基含有シラン化合物、および
下記式（３）：
【化４】
0006908171.tif 000038
［式中：
ＲＥは、それぞれ独立して、エポキシ基を含有する１価の有機基であり；
Ｒ９１は、それぞれ独立して、水酸基または加水分解性基であり；
Ｒ９２は、それぞれ独立して、水素原子または１価の有機基であり、ただし、加水分解性基およびエポキシ基を含有せず； 
ｔ１は、それぞれ独立して、１〜３の整数であり；
ｔ２は、それぞれ独立して、１〜３の整数であり；
ｔ３は、それぞれ独立して、０〜２の整数である］
で表されるエポキシ基含有シラン化合物、
を含む表面処理剤。
【請求項２】
下記式（１ａ）または（１ｂ）：
【化５】
0006908171.tif 000039
［式中：
ＲＦ１は、Ｒｆ１−ＲＦ−Ｏｑ−であり；
ＲＦ２は、−Ｒｆ２ｐ−ＲＦ−Ｏｑ−であり；
Ｒｆ１は、各出現においてそれぞれ独立して、１個またはそれ以上のフッ素原子により置換されていてもよいＣ１−１６アルキル基であり；
Ｒｆ２は、１個またはそれ以上のフッ素原子により置換されていてもよいＣ１−６アルキレン基であり；
ＲＦは、２価のフルオロポリエーテル基であり；
ｐは、０または１であり；
ｑは、各出現においてそれぞれ独立して、０または１であり；
ＸＡは、それぞれ独立して、単結合または−（Ｒ５１）ｐ５−（Ｘ５１）ｑ５−であり；
Ｒ５１は、−（ＣＨ２）ｓ５−またはｏ−、ｍ−もしくはｐ−フェニレン基を表し、Ｒ５１は、フッ素原子、Ｃ１−３アルキル基およびＣ１−３フルオロアルキル基から選択される１個またはそれ以上の置換基により置換されていてもよく；
ｓ５は、１〜２０の整数であり；
Ｘ５１は、−（Ｘ５２）ｌ５−を表し；
Ｘ５２は、各出現においてそれぞれ独立して、−Ｏ−、−Ｓ−、ｏ−、ｍ−もしくはｐ−フェニレン基、−Ｃ（Ｏ）Ｏ−、−Ｓｉ（Ｒ５３）２−、−（Ｓｉ（Ｒ５３）２Ｏ）ｍ５−Ｓｉ（Ｒ５３）２−、−ＣＯＮＲ５４−、−Ｏ−ＣＯＮＲ５４−、−ＮＲ５４−および−（ＣＨ２）ｎ５−からなる群から選択される基を表し；
Ｒ５３は、各出現においてそれぞれ独立して、フェニル基、Ｃ１−６アルキル基またはＣ１−６アルコキシ基を表し；
Ｒ５４は、各出現においてそれぞれ独立して、水素原子、フェニル基またはＣ１−６アルキル基を表し；
ｍ５は、各出現において、それぞれ独立して、１〜１００の整数であり；
ｎ５は、各出現において、それぞれ独立して、１〜２０の整数であり；
ｌ５は、１〜１０の整数であり；
ｐ５は、０または１であり；
ｑ５は、０または１であり；
ｐ５およびｑ５の少なくとも一方は１であり、ｐ５またはｑ５を付して括弧でくくられた各繰り返し単位の存在順序は任意であり；
ＲＳｉは、各出現においてそれぞれ独立して、水酸基または加水分解性基に結合したＳｉ原子を有する１価の基であり、下記式（Ｓ３）、または（Ｓ４）；
【化６】
0006908171.tif 000040
で表される基であり；
Ｒａ１は、各出現においてそれぞれ独立して、−Ｚ１−ＳｉＲ２１ｐ１Ｒ２２ｑ１Ｒ２３ｒ１であり；
Ｚ１は、各出現においてそれぞれ独立して、酸素原子または２価の有機基であり；
Ｒ２１は、各出現においてそれぞれ独立して、−Ｚ１’−ＳｉＲ２１’ｐ１’Ｒ２２’ｑ１’Ｒ２３’ｒ１’であり；
Ｒ２２は、各出現においてそれぞれ独立して、水酸基または加水分解性基であり；
Ｒ２３は、各出現においてそれぞれ独立して、水素原子または１価の有機基であり；
ｐ１は、各出現においてそれぞれ独立して、０〜３の整数であり；
ｑ１は、各出現においてそれぞれ独立して、０〜３の整数であり；
ｒ１は、各出現においてそれぞれ独立して、０〜３の整数であり；
Ｚ１’は、各出現においてそれぞれ独立して、酸素原子または２価の有機基であり；
Ｒ２１’は、各出現においてそれぞれ独立して、−Ｚ１”−ＳｉＲ２２”ｑ１”Ｒ２３”ｒ１”であり；
Ｒ２２’は、各出現においてそれぞれ独立して、水酸基または加水分解性基であり；
Ｒ２３’は、各出現においてそれぞれ独立して、水素原子または１価の有機基であり；
ｐ１’は、各出現においてそれぞれ独立して、０〜３の整数であり；
ｑ１’は、各出現においてそれぞれ独立して、０〜３の整数であり；
ｒ１’は、各出現においてそれぞれ独立して、０〜３の整数であり；
Ｚ１”は、各出現においてそれぞれ独立して、酸素原子または２価の有機基であり；
Ｒ２２”は、各出現においてそれぞれ独立して、水酸基または加水分解性基であり；
Ｒ２３”は、各出現においてそれぞれ独立して、水素原子または１価の有機基であり；
ｑ１”は、各出現においてそれぞれ独立して、０〜３の整数であり；
ｒ１”は、各出現においてそれぞれ独立して、０〜３の整数であり；
Ｒｅ１は、各出現においてそれぞれ独立して、−Ｚ３−ＳｉＲ３４ｎ２Ｒ３５３−ｎ２であり；
Ｚ３は、各出現においてそれぞれ独立して、単結合、酸素原子または２価の有機基であり； 
Ｒ３４は、各出現においてそれぞれ独立して、水酸基または加水分解性基であり；
Ｒ３５は、各出現においてそれぞれ独立して、水素原子または１価の有機基であり；
ｎ２は、各出現においてそれぞれ独立して、０〜３の整数であり；
αは、１であり；
βは、１であり；
γは、１である。］
で表される、フルオロポリエーテル基含有シラン化合物、
下記式（２）：
【化７】
0006908171.tif 000041
［式中：
ＲＮは、それぞれ独立して、アミノ基を含有する１価の有機基であり；
Ｒ８１は、それぞれ独立して、水酸基または加水分解性基であり；
Ｒ８２は、それぞれ独立して、水素原子または１価の有機基であり、ただし、加水分解性基およびアミノ基を含有せず； 
ｓ１は、それぞれ独立して、１〜３の整数であり；
ｓ２は、それぞれ独立して、１〜３の整数であり；
ｓ３は、それぞれ独立して、０〜２の整数である］
で表されるアミノ基含有シラン化合物、および
下記式（３）：
【化８】
0006908171.tif 000042
［式中：
ＲＥは、それぞれ独立して、エポキシ基を含有する１価の有機基であり；
Ｒ９１は、それぞれ独立して、水酸基または加水分解性基であり；
Ｒ９２は、それぞれ独立して、水素原子または１価の有機基であり、ただし、加水分解性基およびエポキシ基を含有せず； 
ｔ１は、それぞれ独立して、１〜３の整数であり；
ｔ２は、それぞれ独立して、１〜３の整数であり；
ｔ３は、それぞれ独立して、０〜２の整数である］
で表されるエポキシ基含有シラン化合物、
を混合して得られる表面処理剤。
【請求項３】
ＲＦは、各出現においてそれぞれ独立して、式：
−（ＯＣ６Ｆ１２）ａ−（ＯＣ５Ｆ１０）ｂ−（ＯＣ４Ｆ８）ｃ−（ＯＣ３ＲＦａ６）ｄ−（ＯＣ２Ｆ４）ｅ−（ＯＣＦ２）ｆ−
［式中、
ＲＦａは、各出現においてそれぞれ独立して、水素原子、フッ素原子または塩素原子であり；
ａ、ｂ、ｃ、ｄ、ｅおよびｆは、それぞれ独立して、０〜２００の整数であって、ａ、ｂ、ｃ、ｄ、ｅおよびｆの和は１以上であり、ａ、ｂ、ｃ、ｄ、ｅまたはｆを付して括弧でくくられた各繰り返し単位の存在順序は式中において任意である。］
で表される基である、請求項１または２に記載の表面処理剤。
【請求項４】
ｆは１以上の整数であり、ｆに対するｅの比が０．９未満である、請求項１〜３のいずれか１項に記載の表面処理剤。
【請求項５】
ＲＦは、各出現においてそれぞれ独立して、下記式（ｆ１）、（ｆ２）、（ｆ３）、（ｆ４）または（ｆ５）で表される、請求項１〜４のいずれか１項に記載の表面処理剤
−（ＯＣ３Ｆ６）ｄ−      （ｆ１）
［式中、ｄは、１〜２００の整数である。］
−（ＯＣ４Ｆ８）ｃ−（ＯＣ３Ｆ６）ｄ−（ＯＣ２Ｆ４）ｅ−（ＯＣＦ２）ｆ−  （ｆ２）
［式中、ｃおよびｄは、それぞれ独立して０以上３０以下の整数であり、ｅおよびｆは、それぞれ独立して１以上２００以下の整数であり、
ｃ、ｄ、ｅおよびｆの和は２以上であり、
添字ｃ、ｄ、ｅまたはｆを付して括弧でくくられた各繰り返し単位の存在順序は、式中において任意である。］
−（Ｒ６−Ｒ７）ｇ−      （ｆ３）
［式中、Ｒ６は、ＯＣＦ２またはＯＣ２Ｆ４であり、
Ｒ７は、ＯＣ２Ｆ４、ＯＣ３Ｆ６、ＯＣ４Ｆ８、ＯＣ５Ｆ１０およびＯＣ６Ｆ１２から選択される基であるか、あるいは、これらの基から独立して選択される２または３つの基の組み合わせであり、
ｇは、２〜１００の整数である。］
−（ＯＣ６Ｆ１２）ａ−（ＯＣ５Ｆ１０）ｂ−（ＯＣ４Ｆ８）ｃ−（ＯＣ３Ｆ６）ｄ−（ＯＣ２Ｆ４）ｅ−（ＯＣＦ２）ｆ−      （ｆ４）
［式中、ｅは、１以上２００以下の整数であり、ａ、ｂ、ｃ、ｄおよびｆは、それぞれ独立して０以上２００以下の整数であって、ａ、ｂ、ｃ、ｄ、ｅおよびｆの和は少なくとも１であり、また、ａ、ｂ、ｃ、ｄ、ｅまたはｆを付して括弧でくくられた各繰り返し単位の存在順序は式中において任意である。］
−（ＯＣ６Ｆ１２）ａ−（ＯＣ５Ｆ１０）ｂ−（ＯＣ４Ｆ８）ｃ−（ＯＣ３Ｆ６）ｄ−（ＯＣ２Ｆ４）ｅ−（ＯＣＦ２）ｆ−      （ｆ５）
［式中、ｆは、１以上２００以下の整数であり、ａ、ｂ、ｃ、ｄおよびｅは、それぞれ独立して０以上２００以下の整数であって、ａ、ｂ、ｃ、ｄ、ｅおよびｆの和は少なくとも１であり、また、ａ、ｂ、ｃ、ｄ、ｅまたはｆを付して括弧でくくられた各繰り返し単位の存在順序は式中において任意である。］
【請求項６】
ＲＮは、それぞれ独立して、−ＲＮ１−ＮＨＲＮ２（式中、ＲＮ１は、２価の有機基であり、ＲＮ２は、水素原子またはＣ１−５のアルキル基である。）で表される、請求項１〜５のいずれか１項に記載の表面処理剤。
【請求項７】
ＲＥは、それぞれ独立して、−ＲＥ１ＸＥ（式中、ＲＥ１は、２価の有機基であり、ＸＥは、エポキシ基、または脂環式エポキシ基である。）で表される、請求項１〜６のいずれか１項に記載の表面処理剤。
【請求項８】
フルオロポリエーテル基含有シラン化合物１００質量部に対して、式（２）で表されるアミノ基含有シラン化合物を、０．５〜２５質量部含む、請求項１〜７のいずれか１項に記載の表面処理剤。
【請求項９】
フルオロポリエーテル基含有シラン化合物１００質量部に対して、式（３）で表されるエポキシ基含有シラン化合物を、０．５〜２５質量部含む、請求項１〜８のいずれか１項に記載の表面処理剤。
【請求項１０】
フルオロポリエーテル基含有シラン化合物は、式（１ａ）で表される化合物である、請求項１〜９のいずれか１項に記載の表面処理剤。
【請求項１１】
含フッ素オイル、シリコーンオイル、および触媒から選択される１種またはそれ以上の他の成分をさらに含有する、請求項１〜１０のいずれか１項に記載の表面処理剤。
【請求項１２】
さらに溶媒を含む、請求項１〜１１のいずれか１項に記載の表面処理剤。
【請求項１３】
防汚性コーティング剤または防水性コーティング剤として使用される、請求項１〜１２のいずれか１項に記載の表面処理剤。
【請求項１４】
湿潤被覆法用である、請求項１〜１３のいずれか１項に記載の表面処理剤。
【請求項１５】
基材と、該基材の表面に、請求項１〜１４のいずれか１項に記載の表面処理剤より形成された層とを含む物品。
【請求項１６】
光学部材である、請求項１５に記載の物品。
【発明の詳細な説明】
【技術分野】
【０００１】
本開示は、表面処理剤に関する。
【背景技術】
【０００２】
ある種の含フッ素シラン化合物は、基材の表面処理に用いると、優れた撥水性、撥油性、防汚性などを提供し得ることが知られている。含フッ素シラン化合物を含む表面処理剤から得られる層（以下、「表面処理層」とも言う）は、いわゆる機能性薄膜として、例えばガラス、プラスチック、繊維、建築資材など種々多様な基材に施されている。
【０００３】
そのような含フッ素化合物として、パーフルオロポリエーテル基を分子主鎖に有し、Ｓｉ原子に結合した加水分解性基を分子末端または末端部に有するパーフルオロポリエーテル基含有シラン化合物が知られている（特許文献１、２）。
【先行技術文献】
【特許文献】
【０００４】
【特許文献１】特開２０１４−２１８６３９号公報
【特許文献２】特開２０１７−０８２１９４号公報
【発明の概要】
【発明が解決しようとする課題】
【０００５】
上記のような表面処理剤には、より良好な摩擦耐久性を有する表面処理層の形成に寄与し得ることが求められ得る。
【課題を解決するための手段】
【０００６】
本開示は、以下の［１］〜［１８］を提供するものである。
［１］
下記式（１ａ）または（１ｂ）：
【化１】
0006908171.tif 000002
［式中：
ＲＦ１は、Ｒｆ１−ＲＦ−Ｏｑ−であり；
ＲＦ２は、−Ｒｆ２ｐ−ＲＦ−Ｏｑ−であり；
Ｒｆ１は、各出現においてそれぞれ独立して、１個またはそれ以上のフッ素原子により置換されていてもよいＣ１−１６アルキル基であり；
Ｒｆ２は、１個またはそれ以上のフッ素原子により置換されていてもよいＣ１−６アルキレン基であり；
ＲＦは、２価のフルオロポリエーテル基であり；
ｐは、０または１であり；
ｑは、各出現においてそれぞれ独立して、０または１であり；
ＸＡは、それぞれ独立して、単結合または２〜１０価の有機基であり；
ＲＳｉは、各出現においてそれぞれ独立して、水酸基または加水分解性基に結合したＳｉ原子を有する１価の基であり；
αは、１〜９の整数であり；
βは、１〜９の整数であり；
γは、それぞれ独立して、１〜９の整数である。］
で表される、フルオロポリエーテル基含有シラン化合物、
下記式（２）：
【化２】
0006908171.tif 000003
［式中：
ＲＮは、それぞれ独立して、アミノ基を含有する１価の有機基であり；
Ｒ８１は、それぞれ独立して、水酸基または加水分解性基であり；
Ｒ８２は、それぞれ独立して、水素原子または１価の有機基であり、ただし、加水分解性基およびアミノ基を含有せず； 
ｓ１は、それぞれ独立して、１〜３の整数であり；
ｓ２は、それぞれ独立して、１〜３の整数であり；
ｓ３は、それぞれ独立して、０〜２の整数である］
で表されるアミノ基含有シラン化合物、および
下記式（３）：
【化３】
0006908171.tif 000004
［式中：
ＲＥは、それぞれ独立して、エポキシ基を含有する１価の有機基であり；
Ｒ９１は、それぞれ独立して、水酸基または加水分解性基であり；
Ｒ９２は、それぞれ独立して、水素原子または１価の有機基であり、ただし、加水分解性基およびエポキシ基を含有せず； 
ｔ１は、それぞれ独立して、１〜３の整数であり；
ｔ２は、それぞれ独立して、１〜３の整数であり；
ｔ３は、それぞれ独立して、０〜２の整数である］
で表されるエポキシ基含有シラン化合物、
を含む表面処理剤。
［２］
下記式（１ａ）または（１ｂ）：
【化４】
0006908171.tif 000005
［式中：
ＲＦ１は、Ｒｆ１−ＲＦ−Ｏｑ−であり；
ＲＦ２は、−Ｒｆ２ｐ−ＲＦ−Ｏｑ−であり；
Ｒｆ１は、各出現においてそれぞれ独立して、１個またはそれ以上のフッ素原子により置換されていてもよいＣ１−１６アルキル基であり；
Ｒｆ２は、１個またはそれ以上のフッ素原子により置換されていてもよいＣ１−６アルキレン基であり；
ＲＦは、２価のフルオロポリエーテル基であり；
ｐは、０または１であり；
ｑは、各出現においてそれぞれ独立して、０または１であり；
ＸＡは、それぞれ独立して、単結合または２〜１０価の有機基であり；
ＲＳｉは、各出現においてそれぞれ独立して、水酸基または加水分解性基に結合したＳｉ原子を有する１価の基であり；
αは、１〜９の整数であり；
βは、１〜９の整数であり；
γは、それぞれ独立して、１〜９の整数である。］
で表される、フルオロポリエーテル基含有シラン化合物、
下記式（２）：
【化５】
0006908171.tif 000006
［式中：
ＲＮは、それぞれ独立して、アミノ基を含有する１価の有機基であり；
Ｒ８１は、それぞれ独立して、水酸基または加水分解性基であり；
Ｒ８２は、それぞれ独立して、水素原子または１価の有機基であり、ただし、加水分解性基およびアミノ基を含有せず； 
ｓ１は、それぞれ独立して、１〜３の整数であり；
ｓ２は、それぞれ独立して、１〜３の整数であり；
ｓ３は、それぞれ独立して、０〜２の整数である］
で表されるアミノ基含有シラン化合物、および
下記式（３）：
【化６】
0006908171.tif 000007
［式中：
ＲＥは、それぞれ独立して、エポキシ基を含有する１価の有機基であり；
Ｒ９１は、それぞれ独立して、水酸基または加水分解性基であり；
Ｒ９２は、それぞれ独立して、水素原子または１価の有機基であり、ただし、加水分解性基およびエポキシ基を含有せず； 
ｔ１は、それぞれ独立して、１〜３の整数であり；
ｔ２は、それぞれ独立して、１〜３の整数であり；
ｔ３は、それぞれ独立して、０〜２の整数である］
で表されるエポキシ基含有シラン化合物、
を混合して得られる表面処理剤。
［３］
ＲＦは、各出現においてそれぞれ独立して、式：
−（ＯＣ６Ｆ１２）ａ−（ＯＣ５Ｆ１０）ｂ−（ＯＣ４Ｆ８）ｃ−（ＯＣ３ＲＦａ６）ｄ−（ＯＣ２Ｆ４）ｅ−（ＯＣＦ２）ｆ−
［式中、
ＲＦａは、各出現においてそれぞれ独立して、水素原子、フッ素原子または塩素原子であり；
ａ、ｂ、ｃ、ｄ、ｅおよびｆは、それぞれ独立して、０〜２００の整数であって、ａ、ｂ、ｃ、ｄ、ｅおよびｆの和は１以上であり、ａ、ｂ、ｃ、ｄ、ｅまたはｆを付して括弧でくくられた各繰り返し単位の存在順序は式中において任意である。］
で表される基である、［１］または［２］に記載の表面処理剤。
［４］
ｆに対するｅの比が０．９未満である、［１］〜［３］のいずれか１つに記載の表面処理剤。
［５］
ＲＦは、各出現においてそれぞれ独立して、下記式（ｆ１）、（ｆ２）、（ｆ３）、（ｆ４）または（ｆ５）で表される、［１］〜［４］のいずれか１つに記載の表面処理剤
−（ＯＣ３Ｆ６）ｄ−      （ｆ１）
［式中、ｄは、１〜２００の整数である。］
−（ＯＣ４Ｆ８）ｃ−（ＯＣ３Ｆ６）ｄ−（ＯＣ２Ｆ４）ｅ−（ＯＣＦ２）ｆ−  （ｆ２）
［式中、ｃおよびｄは、それぞれ独立して０以上３０以下の整数であり、ｅおよびｆは、それぞれ独立して１以上２００以下の整数であり、
ｃ、ｄ、ｅおよびｆの和は２以上であり、
添字ｃ、ｄ、ｅまたはｆを付して括弧でくくられた各繰り返し単位の存在順序は、式中において任意である。］
−（Ｒ６−Ｒ７）ｇ−      （ｆ３）
［式中、Ｒ６は、ＯＣＦ２またはＯＣ２Ｆ４であり、
Ｒ７は、ＯＣ２Ｆ４、ＯＣ３Ｆ６、ＯＣ４Ｆ８、ＯＣ５Ｆ１０およびＯＣ６Ｆ１２から選択される基であるか、あるいは、これらの基から独立して選択される２または３つの基の組み合わせであり、
ｇは、２〜１００の整数である。］
−（ＯＣ６Ｆ１２）ａ−（ＯＣ５Ｆ１０）ｂ−（ＯＣ４Ｆ８）ｃ−（ＯＣ３Ｆ６）ｄ−（ＯＣ２Ｆ４）ｅ−（ＯＣＦ２）ｆ−      （ｆ４）
［式中、ｅは、１以上２００以下の整数であり、ａ、ｂ、ｃ、ｄおよびｆは、それぞれ独立して０以上２００以下の整数であって、ａ、ｂ、ｃ、ｄ、ｅおよびｆの和は少なくとも１であり、また、ａ、ｂ、ｃ、ｄ、ｅまたはｆを付して括弧でくくられた各繰り返し単位の存在順序は式中において任意である。］
−（ＯＣ６Ｆ１２）ａ−（ＯＣ５Ｆ１０）ｂ−（ＯＣ４Ｆ８）ｃ−（ＯＣ３Ｆ６）ｄ−（ＯＣ２Ｆ４）ｅ−（ＯＣＦ２）ｆ−      （ｆ５）
［式中、ｆは、１以上２００以下の整数であり、ａ、ｂ、ｃ、ｄおよびｅは、それぞれ独立して０以上２００以下の整数であって、ａ、ｂ、ｃ、ｄ、ｅおよびｆの和は少なくとも１であり、また、ａ、ｂ、ｃ、ｄ、ｅまたはｆを付して括弧でくくられた各繰り返し単位の存在順序は式中において任意である。］
［６］
ＲＳｉは、下記式（Ｓ１）、（Ｓ２）、（Ｓ３）、または（Ｓ４）：
【化７】
0006908171.tif 000008
［式中：
Ｒ１１は、各出現においてそれぞれ独立して、水酸基または加水分解性基であり；
Ｒ１２は、各出現においてそれぞれ独立して、水素原子または１価の有機基であり；
ｎ１は、（ＳｉＲ１１ｎ１Ｒ１２３−ｎ１）単位毎にそれぞれ独立して、０〜３の整数であり；
Ｘ１１は、各出現においてそれぞれ独立して、単結合または２価の有機基であり；
Ｒ１３は、各出現においてそれぞれ独立して、水素原子または１価の有機基であり；
ｔは、各出現においてそれぞれ独立して、２〜１０の整数であり；
Ｒ１４は、各出現においてそれぞれ独立して、水素原子またはハロゲン原子であり；
Ｒ１５は、各出現においてそれぞれ独立して、単結合、酸素原子、炭素数１〜６のアルキレン基または炭素数１〜６のアルキレンオキシ基であり；
Ｒａ１は、各出現においてそれぞれ独立して、−Ｚ１−ＳｉＲ２１ｐ１Ｒ２２ｑ１Ｒ２３ｒ１であり；
Ｚ１は、各出現においてそれぞれ独立して、酸素原子または２価の有機基であり；
Ｒ２１は、各出現においてそれぞれ独立して、−Ｚ１’−ＳｉＲ２１’ｐ１’Ｒ２２’ｑ１’Ｒ２３’ｒ１’であり； 
Ｒ２２は、各出現においてそれぞれ独立して、水酸基または加水分解性基であり；
Ｒ２３は、各出現においてそれぞれ独立して、水素原子または１価の有機基であり；
ｐ１は、各出現においてそれぞれ独立して、０〜３の整数であり；
ｑ１は、各出現においてそれぞれ独立して、０〜３の整数であり；
ｒ１は、各出現においてそれぞれ独立して、０〜３の整数であり；
Ｚ１’は、各出現においてそれぞれ独立して、酸素原子または２価の有機基であり；
Ｒ２１’は、各出現においてそれぞれ独立して、−Ｚ１”−ＳｉＲ２２”ｑ１”Ｒ２３”ｒ１”であり； 
Ｒ２２’は、各出現においてそれぞれ独立して、水酸基または加水分解性基であり；
Ｒ２３’は、各出現においてそれぞれ独立して、水素原子または１価の有機基であり；
ｐ１’は、各出現においてそれぞれ独立して、０〜３の整数であり；
ｑ１’は、各出現においてそれぞれ独立して、０〜３の整数であり；
ｒ１’は、各出現においてそれぞれ独立して、０〜３の整数であり；
Ｚ１”は、各出現においてそれぞれ独立して、酸素原子または２価の有機基であり；
Ｒ２２”は、各出現においてそれぞれ独立して、水酸基または加水分解性基であり；
Ｒ２３”は、各出現においてそれぞれ独立して、水素原子または１価の有機基であり；
ｑ１”は、各出現においてそれぞれ独立して、０〜３の整数であり；
ｒ１”は、各出現においてそれぞれ独立して、０〜３の整数であり；
Ｒｂ１は、各出現においてそれぞれ独立して、水酸基または加水分解性基であり；
Ｒｃ１は、各出現においてそれぞれ独立して、水素原子または１価の有機基であり；
ｋ１は、各出現においてそれぞれ独立して、０〜３の整数であり；
ｌ１は、各出現においてそれぞれ独立して、０〜３の整数であり；
ｍ１は、各出現においてそれぞれ独立して、０〜３の整数であり；
Ｒｄ１は、各出現においてそれぞれ独立して、−Ｚ２−ＣＲ３１ｐ２Ｒ３２ｑ２Ｒ３３ｒ２であり；
Ｚ２は、各出現においてそれぞれ独立して、単結合、酸素原子または２価の有機基であり；
Ｒ３１は、各出現においてそれぞれ独立して、−Ｚ２’−ＣＲ３２’ｑ２’Ｒ３３’ｒ２’であり；
Ｒ３２は、各出現においてそれぞれ独立して、−Ｚ３−ＳｉＲ３４ｎ２Ｒ３５３−ｎ２であり；
Ｒ３３は、各出現においてそれぞれ独立して、水素原子、水酸基または１価の有機基であり；
ｐ２は、各出現においてそれぞれ独立して、０〜３の整数であり；
ｑ２は、各出現においてそれぞれ独立して、０〜３の整数であり；
ｒ２は、各出現においてそれぞれ独立して、０〜３の整数であり；
Ｚ２’は、各出現においてそれぞれ独立して、単結合、酸素原子または２価の有機基であり；
Ｒ３２’は、各出現においてそれぞれ独立して、−Ｚ３−ＳｉＲ３４ｎ２Ｒ３５３−ｎ２であり；
Ｒ３３’は、各出現においてそれぞれ独立して、水素原子、水酸基または１価の有機基であり；
ｑ２’は、各出現においてそれぞれ独立して、０〜３の整数であり；
ｒ２’は、各出現においてそれぞれ独立して、０〜３の整数であり；
Ｚ３は、各出現においてそれぞれ独立して、単結合、酸素原子または２価の有機基であり； 
Ｒ３４は、各出現においてそれぞれ独立して、水酸基または加水分解性基であり；
Ｒ３５は、各出現においてそれぞれ独立して、水素原子または１価の有機基であり；
ｎ２は、各出現においてそれぞれ独立して、０〜３の整数であり；
Ｒｅ１は、各出現においてそれぞれ独立して、−Ｚ３−ＳｉＲ３４ｎ２Ｒ３５３−ｎ２であり；
Ｒｆ１は、各出現においてそれぞれ独立して、水素原子、水酸基または１価の有機基であり；
ｋ２は、各出現においてそれぞれ独立して、０〜３の整数であり；
ｌ２は、各出現においてそれぞれ独立して、０〜３の整数であり；
ｍ２は、各出現においてそれぞれ独立して、０〜３の整数である。］
で表される基である、［１］〜［５］のいずれか１つに記載の表面処理剤。
［７］
α、βおよびγは１であり、ＸＡは２価の有機基である、［１］〜［６］のいずれか１つに記載の表面処理剤。
［８］
ＲＮは、それぞれ独立して、−ＲＮ１−ＮＨＲＮ２（式中、ＲＮ１は、２価の有機基であり、ＲＮ２は、水素原子またはＣ１−５のアルキル基である。）で表される［１］〜［７］のいずれか１つに記載の表面処理剤。
［９］
ＲＥは、それぞれ独立して、−ＲＥ１ＸＥ（式中、ＲＥ１は、２価の有機基であり、ＸＥは、エポキシ基、または脂環式エポキシ基である。）で表される、［１］〜［８］のいずれか１つに記載の表面処理剤。
［１０］
フルオロポリエーテル基含有シラン化合物１００質量部に対して、式（２）で表されるアミノ基含有シラン化合物を、０．５〜２５質量部含む、［１］〜［９］のいずれか１つに記載の表面処理剤。
［１１］
フルオロポリエーテル基含有シラン化合物１００質量部に対して、式（３）で表されるエポキシ基含有シラン化合物を、０．５〜２５質量部含む、［１］〜［１０］のいずれか１つに記載の表面処理剤。
［１２］
フルオロポリエーテル基含有シラン化合物は、式（１ａ）で表される化合物である、［１］〜［１１］のいずれか１つに記載の表面処理剤。
［１３］
含フッ素オイル、シリコーンオイル、および触媒から選択される１種またはそれ以上の他の成分をさらに含有する、［１］〜［１２］のいずれか１つに記載の表面処理剤。
［１４］
さらに溶媒を含む、［１］〜［１３］のいずれか１つに記載の表面処理剤。
［１５］
防汚性コーティング剤または防水性コーティング剤として使用される、［１］〜［１４］のいずれか１つに記載の表面処理剤。
［１６］
湿潤被覆法用である、［１］〜［１５］のいずれか１つに記載の表面処理剤。
［１７］
基材と、該基材の表面に、［１］〜［１６］のいずれか１つに記載の表面処理剤より形成された層とを含む物品。
［１８］
光学部材である、［１７］に記載の物品。
【発明の効果】
【０００７】
本開示は、より良好な摩擦耐久性を有する表面処理層の形成に寄与し得る表面処理剤を提供することができる。
【発明を実施するための形態】
【０００８】
本明細書において用いられる場合、「１価の有機基」とは、炭素を含有する１価の基を意味する。１価の有機基としては、特に限定されないが、炭化水素基またはその誘導体であり得る。炭化水素基の誘導体とは、炭化水素基の末端または分子鎖中に、１つまたはそれ以上のＮ、Ｏ、Ｓ、Ｓｉ、アミド、スルホニル、シロキサン、カルボニル、カルボニルオキシ等を有している基を意味する。尚、単に「有機基」と示す場合、１価の有機基を意味する。また、「２〜１０価の有機基」とは、炭素を含有する２〜１０価の基を意味する。かかる２〜１０価の有機基としては、特に限定されないが、有機基からさらに１〜９個の水素原子を脱離させた２〜１０価の基が挙げられる。例えば、２価の有機基としては、特に限定されるものではないが、有機基からさらに１個の水素原子を脱離させた２価の基が挙げられる。
【０００９】
本明細書において用いられる場合、「炭化水素基」とは、炭素および水素を含む基であって、炭化水素から１個の水素原子を脱離させた基を意味する。かかる炭化水素基としては、特に限定されるものではないが、１つまたはそれ以上の置換基により置換されていてもよい、Ｃ１−２０炭化水素基、例えば、脂肪族炭化水素基、芳香族炭化水素基等が挙げられる。上記「脂肪族炭化水素基」は、直鎖状、分枝鎖状または環状のいずれであってもよく、飽和または不飽和のいずれであってもよい。また、炭化水素基は、１つまたはそれ以上の環構造を含んでいてもよい。
【００１０】
本明細書において用いられる場合、「炭化水素基」の置換基としては、特に限定されないが、例えば、ハロゲン原子、１個またはそれ以上のハロゲン原子により置換されていてもよい、Ｃ１−６アルキル基、Ｃ２−６アルケニル基、Ｃ２−６アルキニル基、Ｃ３−１０シクロアルキル基、Ｃ３−１０不飽和シクロアルキル基、５〜１０員のヘテロシクリル基、５〜１０員の不飽和ヘテロシクリル基、Ｃ６−１０アリール基および５〜１０員のヘテロアリール基から選択される１個またはそれ以上の基が挙げられる。
【００１１】
本明細書において、「加水分解性基」とは、本明細書において用いられる場合、加水分解反応を受け得る基を意味し、すなわち、加水分解反応により、化合物の主骨格から脱離し得る基を意味する。加水分解性基の例としては、−ＯＲｈ、−ＯＣＯＲｈ、−Ｏ−Ｎ＝ＣＲｈ２、−ＮＲｈ２、−ＮＨＲｈ、ハロゲン（これら式中、Ｒｈは、置換または非置換のＣ１−４アルキル基を示す）などが挙げられる。
【００１２】
（表面処理剤）
本開示の表面処理剤は、一の態様において、
下記式（１ａ）または（１ｂ）：
【化８】
0006908171.tif 000009
で表される、フルオロポリエーテル基含有シラン化合物、
下記式（２）：
【化９】
0006908171.tif 000010
で表されるアミノ基含有シラン化合物、および
下記式（３）：
【化１０】
0006908171.tif 000011
で表されるエポキシ基含有シラン化合物、
を含む。
【００１３】
（フルオロポリエーテル基含有シラン化合物）
フルオロポリエーテル基含有シラン化合物は、下記式（１ａ）または（１ｂ）で表される。
【化１１】
0006908171.tif 000012
【００１４】
上記式（１ａ）において、ＲＦ１は、各出現においてそれぞれ独立して、Ｒｆ１−ＲＦ−Ｏｑ−である。
【００１５】
上記式（１ｂ）において、ＲＦ２は、−Ｒｆ２ｐ−ＲＦ−Ｏｑ−である。
【００１６】
上記式において、Ｒｆ１は、各出現においてそれぞれ独立して、１個またはそれ以上のフッ素原子により置換されていてもよいＣ１−１６アルキル基である。
【００１７】
上記１個またはそれ以上のフッ素原子により置換されていてもよいＣ１−１６アルキル基における「Ｃ１−１６アルキル基」は、直鎖であっても、分枝鎖であってもよく、好ましくは、直鎖または分枝鎖のＣ１−６アルキル基、特にＣ１−３アルキル基であり、より好ましくは直鎖のＣ１−６アルキル基、特にＣ１−３アルキル基である。
【００１８】
上記Ｒｆ１は、好ましくは、１個またはそれ以上のフッ素原子により置換されているＣ１−１６アルキル基であり、より好ましくはＣＦ２Ｈ−Ｃ１−１５フルオロアルキレン基であり、さらに好ましくはＣ１−１６パーフルオロアルキル基である。
【００１９】
上記Ｃ１−１６パーフルオロアルキル基は、直鎖であっても、分枝鎖であってもよく、好ましくは、直鎖または分枝鎖のＣ１−６パーフルオロアルキル基、特にＣ１−３パーフルオロアルキル基であり、より好ましくは直鎖のＣ１−６パーフルオロアルキル基、特にＣ１−３パーフルオロアルキル基、具体的には−ＣＦ３、−ＣＦ２ＣＦ３、または−ＣＦ２ＣＦ２ＣＦ３である。
【００２０】
上記式において、Ｒｆ２は、１個またはそれ以上のフッ素原子により置換されていてもよいＣ１−６アルキレン基である。
【００２１】
上記１個またはそれ以上のフッ素原子により置換されていてもよいＣ１−６アルキレン基における「Ｃ１−６アルキレン基」は、直鎖であっても、分枝鎖であってもよく、好ましくは、直鎖または分枝鎖のＣ１−３アルキレン基であり、より好ましくは直鎖のＣ１−３アルキレン基である。
【００２２】
上記Ｒｆ２は、好ましくは、１個またはそれ以上のフッ素原子により置換されているＣ１−６アルキレン基であり、より好ましくはＣ１−６パーフルオロアルキレン基であり、さらに好ましくはＣ１−３パーフルオロアルキレン基である。
【００２３】
上記Ｃ１−６パーフルオロアルキレン基は、直鎖であっても、分枝鎖であってもよく、好ましくは、直鎖または分枝鎖のＣ１−３パーフルオロアルキレン基であり、より好ましくは直鎖のＣ１−３パーフルオロアルキル基、具体的には−ＣＦ２−、−ＣＦ２ＣＦ２−、または−ＣＦ２ＣＦ２ＣＦ２−である。
【００２４】
上記式において、ｐは、０または１である。一の態様において、ｐは０である。別の態様においてｐは１である。
【００２５】
上記式において、ｑは、各出現においてそれぞれ独立して、０または１である。一の態様において、ｑは０である。別の態様においてｑは１である。
【００２６】
上記式（１ａ）および（１ｂ）において、ＲＦは、各出現においてそれぞれ独立して、２価のフルオロポリエーテル基である。
【００２７】
ＲＦは、好ましくは、式：
−（ＯＣ６Ｆ１２）ａ−（ＯＣ５Ｆ１０）ｂ−（ＯＣ４Ｆ８）ｃ−（ＯＣ３ＲＦａ６）ｄ−（ＯＣ２Ｆ４）ｅ−（ＯＣＦ２）ｆ−
［式中：
ＲＦａは、各出現においてそれぞれ独立して、水素原子、フッ素原子または塩素原子であり、
ａ、ｂ、ｃ、ｄ、ｅおよびｆは、それぞれ独立して、０〜２００の整数であって、ａ、ｂ、ｃ、ｄ、ｅおよびｆの和は１以上である。ａ、ｂ、ｃ、ｄ、ｅまたはｆを付して括弧でくくられた各繰り返し単位の存在順序は式中において任意である。］
で表される基である。
【００２８】
ＲＦａは、好ましくは、水素原子またはフッ素原子であり、より好ましくは、フッ素原子である。
【００２９】
ａ、ｂ、ｃ、ｄ、ｅおよびｆは、好ましくは、それぞれ独立して、０〜１００の整数であってもよい。
【００３０】
ａ、ｂ、ｃ、ｄ、ｅおよびｆの和は、好ましくは５以上であり、より好ましくは１０以上であり、例えば１５以上または２０以上であってもよい。ａ、ｂ、ｃ、ｄ、ｅおよびｆの和は、好ましくは２００以下、より好ましくは１００以下、さらに好ましくは６０以下であり、例えば５０以下または３０以下であってもよい。
【００３１】
これら繰り返し単位は、直鎖状であっても、分枝鎖状であってもよい。例えば、上記繰り返し単位は、−（ＯＣ６Ｆ１２）−は、−（ＯＣＦ２ＣＦ２ＣＦ２ＣＦ２ＣＦ２ＣＦ２）−、−（ＯＣＦ（ＣＦ３）ＣＦ２ＣＦ２ＣＦ２ＣＦ２）−、−（ＯＣＦ２ＣＦ（ＣＦ３）ＣＦ２ＣＦ２ＣＦ２）−、−（ＯＣＦ２ＣＦ２ＣＦ（ＣＦ３）ＣＦ２ＣＦ２）−、−（ＯＣＦ２ＣＦ２ＣＦ２ＣＦ（ＣＦ３）ＣＦ２）−、−（ＯＣＦ２ＣＦ２ＣＦ２ＣＦ２ＣＦ（ＣＦ３））−等であってもよい。−（ＯＣ５Ｆ１０）−は、−（ＯＣＦ２ＣＦ２ＣＦ２ＣＦ２ＣＦ２）−、−（ＯＣＦ（ＣＦ３）ＣＦ２ＣＦ２ＣＦ２）−、−（ＯＣＦ２ＣＦ（ＣＦ３）ＣＦ２ＣＦ２）−、−（ＯＣＦ２ＣＦ２ＣＦ（ＣＦ３）ＣＦ２）−、−（ＯＣＦ２ＣＦ２ＣＦ２ＣＦ（ＣＦ３））−等であってもよい。−（ＯＣ４Ｆ８）−は、−（ＯＣＦ２ＣＦ２ＣＦ２ＣＦ２）−、−（ＯＣＦ（ＣＦ３）ＣＦ２ＣＦ２）−、−（ＯＣＦ２ＣＦ（ＣＦ３）ＣＦ２）−、−（ＯＣＦ２ＣＦ２ＣＦ（ＣＦ３））−、−（ＯＣ（ＣＦ３）２ＣＦ２）−、−（ＯＣＦ２Ｃ（ＣＦ３）２）−、−（ＯＣＦ（ＣＦ３）ＣＦ（ＣＦ３））−、−（ＯＣＦ（Ｃ２Ｆ５）ＣＦ２）−および−（ＯＣＦ２ＣＦ（Ｃ２Ｆ５））−のいずれであってもよい。−（ＯＣ３Ｆ６）−（即ち、上記式中、ＲＦａはフッ素原子である）は、−（ＯＣＦ２ＣＦ２ＣＦ２）−、−（ＯＣＦ（ＣＦ３）ＣＦ２）−および−（ＯＣＦ２ＣＦ（ＣＦ３））−のいずれであってもよい。−（ＯＣ２Ｆ４）−は、−（ＯＣＦ２ＣＦ２）−および−（ＯＣＦ（ＣＦ３））−のいずれであってもよい。
【００３２】
一の態様において、上記繰り返し単位は直鎖状である。上記繰り返し単位を直鎖状とすることにより、表面処理層の表面滑り性、摩擦耐久性等を向上させることができる。
【００３３】
一の態様において、上記繰り返し単位は分枝鎖状である。上記繰り返し単位を分枝鎖状とすることにより、表面処理層の動摩擦係数を大きくすることができる。
【００３４】
一の態様において、ＲＦは、各出現においてそれぞれ独立して、下記式（ｆ１）〜（ｆ５）のいずれかで表される基である。
−（ＯＣ３Ｆ６）ｄ−      （ｆ１）
［式中、ｄは、１〜２００の整数である。］；
−（ＯＣ４Ｆ８）ｃ−（ＯＣ３Ｆ６）ｄ−（ＯＣ２Ｆ４）ｅ−（ＯＣＦ２）ｆ−  （ｆ２）
［式中、ｃおよびｄは、それぞれ独立して０以上３０以下の整数であり、ｅおよびｆは、それぞれ独立して１以上２００以下の整数であり、
ｃ、ｄ、ｅおよびｆの和は２以上であり、
添字ｃ、ｄ、ｅまたはｆを付して括弧でくくられた各繰り返し単位の存在順序は、式中において任意である。］；
−（Ｒ６−Ｒ７）ｇ−      （ｆ３）
［式中、Ｒ６は、ＯＣＦ２またはＯＣ２Ｆ４であり、
Ｒ７は、ＯＣ２Ｆ４、ＯＣ３Ｆ６、ＯＣ４Ｆ８、ＯＣ５Ｆ１０およびＯＣ６Ｆ１２から選択される基であるか、あるいは、これらの基から独立して選択される２または３つの基の組み合わせであり、
ｇは、２〜１００の整数である。］；
−（ＯＣ６Ｆ１２）ａ−（ＯＣ５Ｆ１０）ｂ−（ＯＣ４Ｆ８）ｃ−（ＯＣ３Ｆ６）ｄ−（ＯＣ２Ｆ４）ｅ−（ＯＣＦ２）ｆ−      （ｆ４）
［式中、ｅは、１以上２００以下の整数であり、ａ、ｂ、ｃ、ｄおよびｆは、それぞれ独立して０以上２００以下の整数であって、ａ、ｂ、ｃ、ｄ、ｅおよびｆの和は少なくとも１であり、また、ａ、ｂ、ｃ、ｄ、ｅまたはｆを付して括弧でくくられた各繰り返し単位の存在順序は式中において任意である。］
−（ＯＣ６Ｆ１２）ａ−（ＯＣ５Ｆ１０）ｂ−（ＯＣ４Ｆ８）ｃ−（ＯＣ３Ｆ６）ｄ−（ＯＣ２Ｆ４）ｅ−（ＯＣＦ２）ｆ−      （ｆ５）
［式中、ｆは、１以上２００以下の整数であり、ａ、ｂ、ｃ、ｄおよびｅは、それぞれ独立して０以上２００以下の整数であって、ａ、ｂ、ｃ、ｄ、ｅおよびｆの和は少なくとも１であり、また、ａ、ｂ、ｃ、ｄ、ｅまたはｆを付して括弧でくくられた各繰り返し単位の存在順序は式中において任意である。］
【００３５】
上記式（ｆ１）において、ｄは、好ましくは５〜２００、より好ましくは１０〜１００、さらに好ましくは１５〜５０、例えば２５〜３５の整数である。上記式（ｆ１）は、好ましくは、−（ＯＣＦ２ＣＦ２ＣＦ２）ｄ−または−（ＯＣＦ（ＣＦ３）ＣＦ２）ｄ−で表される基であり、より好ましくは、−（ＯＣＦ２ＣＦ２ＣＦ２）ｄ−で表される基である。
【００３６】
上記式（ｆ２）において、ｅおよびｆは、それぞれ独立して、好ましくは５以上２００以下、より好ましくは１０〜２００の整数である。また、ｃ、ｄ、ｅおよびｆの和は、好ましくは５以上であり、より好ましくは１０以上であり、例えば１５以上または２０以上であってもよい。一の態様において、上記式（ｆ２）は、好ましくは、−（ＯＣＦ２ＣＦ２ＣＦ２ＣＦ２）ｃ−（ＯＣＦ２ＣＦ２ＣＦ２）ｄ−（ＯＣＦ２ＣＦ２）ｅ−（ＯＣＦ２）ｆ−で表される基である。別の態様において、式（ｆ２）は、−（ＯＣ２Ｆ４）ｅ−（ＯＣＦ２）ｆ−で表される基であってもよい。
【００３７】
上記式（ｆ３）において、Ｒ６は、好ましくは、ＯＣ２Ｆ４である。上記（ｆ３）において、Ｒ７は、好ましくは、ＯＣ２Ｆ４、ＯＣ３Ｆ６およびＯＣ４Ｆ８から選択される基であるか、あるいは、これらの基から独立して選択される２または３つの基の組み合わせであり、より好ましくは、ＯＣ３Ｆ６およびＯＣ４Ｆ８から選択される基である。ＯＣ２Ｆ４、ＯＣ３Ｆ６およびＯＣ４Ｆ８から独立して選択される２または３つの基の組み合わせとしては、特に限定されないが、例えば−ＯＣ２Ｆ４ＯＣ３Ｆ６−、−ＯＣ２Ｆ４ＯＣ４Ｆ８−、−ＯＣ３Ｆ６ＯＣ２Ｆ４−、−ＯＣ３Ｆ６ＯＣ３Ｆ６−、−ＯＣ３Ｆ６ＯＣ４Ｆ８−、−ＯＣ４Ｆ８ＯＣ４Ｆ８−、−ＯＣ４Ｆ８ＯＣ３Ｆ６−、−ＯＣ４Ｆ８ＯＣ２Ｆ４−、−ＯＣ２Ｆ４ＯＣ２Ｆ４ＯＣ３Ｆ６−、−ＯＣ２Ｆ４ＯＣ２Ｆ４ＯＣ４Ｆ８−、−ＯＣ２Ｆ４ＯＣ３Ｆ６ＯＣ２Ｆ４−、−ＯＣ２Ｆ４ＯＣ３Ｆ６ＯＣ３Ｆ６−、−ＯＣ２Ｆ４ＯＣ４Ｆ８ＯＣ２Ｆ４−、−ＯＣ３Ｆ６ＯＣ２Ｆ４ＯＣ２Ｆ４−、−ＯＣ３Ｆ６ＯＣ２Ｆ４ＯＣ３Ｆ６−、−ＯＣ３Ｆ６ＯＣ３Ｆ６ＯＣ２Ｆ４−、および−ＯＣ４Ｆ８ＯＣ２Ｆ４ＯＣ２Ｆ４−等が挙げられる。上記式（ｆ３）において、ｇは、好ましくは３以上、より好ましくは５以上の整数である。上記ｇは、好ましくは５０以下の整数である。上記式（ｆ３）において、ＯＣ２Ｆ４、ＯＣ３Ｆ６、ＯＣ４Ｆ８、ＯＣ５Ｆ１０およびＯＣ６Ｆ１２は、直鎖または分枝鎖のいずれであってもよく、好ましくは直鎖である。この態様において、上記式（ｆ３）は、好ましくは、−（ＯＣ２Ｆ４−ＯＣ３Ｆ６）ｇ−または−（ＯＣ２Ｆ４−ＯＣ４Ｆ８）ｇ−である。
【００３８】
上記式（ｆ４）において、ｅは、好ましくは、１以上１００以下、より好ましくは５以上１００以下の整数である。ａ、ｂ、ｃ、ｄ、ｅおよびｆの和は、好ましくは５以上であり、より好ましくは１０以上、例えば１０以上１００以下である。
【００３９】
上記式（ｆ５）において、ｆは、好ましくは、１以上１００以下、より好ましくは５以上１００以下の整数である。ａ、ｂ、ｃ、ｄ、ｅおよびｆの和は、好ましくは５以上であり、より好ましくは１０以上、例えば１０以上１００以下である。
【００４０】
一の態様において、上記ＲＦは、上記式（ｆ１）で表される基である。
【００４１】
一の態様において、上記ＲＦは、上記式（ｆ２）で表される基である。
【００４２】
一の態様において、上記ＲＦは、上記式（ｆ３）で表される基である。
【００４３】
一の態様において、上記ＲＦは、上記式（ｆ４）で表される基である。
【００４４】
一の態様において、上記ＲＦは、上記式（ｆ５）で表される基である。
【００４５】
上記ＲＦにおいて、ｆに対するｅの比（以下、「ｅ／ｆ比」という）は、０．１以上１０以下であり、好ましくは０．２以上５以下であり、より好ましくは０．２〜２であり、さらに好ましくは０．２以上１．５以下であり、さらにより好ましくは０．２以上０．９未満であり、特に好ましくは０．２以上０．８５以下である。ｅ／ｆ比を１０以下にすることにより、この化合物から得られる表面処理層の滑り性、摩擦耐久性および耐ケミカル性（例えば、人工汗に対する耐久性）がより向上する。ｅ／ｆ比がより小さいほど、表面処理層の滑り性および摩擦耐久性はより向上する。一方、ｅ／ｆ比を０．１以上にすることにより、化合物の安定性をより高めることができる。ｅ／ｆ比がより大きいほど、化合物の安定性はより向上する。なお、この場合、ｆは１以上の整数である。
【００４６】
一の態様において、ｅ／ｆ比は、好ましくは、１．０以上、例えば１．１以上、１．３以上であってもよい。ｅ／ｆ比は、好ましくは１０．０以下、９．０以下、より好ましくは５．０以下、さらに好ましくは２．０以下、特に好ましくは１．５以下である。ｅ／ｆ比は、例えば、１．０〜１０．０、具体的には１．０〜５．０、より具体的には１．０〜２．０、さらに具体的には１．０〜１．５を挙げることができる。
【００４７】
一の態様において、ｅ／ｆ比は、１．０〜１．２の範囲にあってもよい。
【００４８】
ｅ／ｆ比が低くなり過ぎると、本開示の表面処理剤を用いて形成される表面処理層（即ち、硬化層）の加水分解性が高くなり、該表面処理層の耐久性が低くなることがある。ｅ／ｆ比が高くなりすぎると、本開示の表面処理剤を用いて形成される表面処理層の動摩擦係数が高くなり、十分な摩擦耐久性を有する表面処理層が得られないことがある。
【００４９】
上記ＲＦにおいて、ｅ／ｆ比は、０．９未満、好ましくは０．８以下、０．７以下であり、０．６５以下であってもよい。ｅ／ｆ比は、例えば０．２以上、０．３以上、０．４以上、０．５以上、０．５５以上である。ｅ／ｆ比としては、例えば、０．２以上０．９未満、具体的には０．４以上０．８以下、より具体的には０．５以上０．８以下を挙げることができる。上記のようなｅ／ｆ比を有することにより、本開示の表面処理剤は、より良好な滑り性を有する表面処理層を形成し得る。
【００５０】
一の態様において、ｅ／ｆ比は、０．４以上０．７以下であってもよく、０．５以上０．７以下であってもよく、０．５５以上０．７以下であってもよく、０．５５以上０．６５以下であってもよい。
【００５１】
上記フルオロポリエーテル基含有シラン化合物において、ＲＦ１およびＲＦ２部分の数平均分子量は、特に限定されるものではないが、例えば５００〜３０，０００、好ましくは１，５００〜３０，０００、より好ましくは２，０００〜１０，０００である。本明細書において、ＲＦ１およびＲＦ２の数平均分子量は、１９Ｆ−ＮＭＲにより測定される値とする。
【００５２】
別の態様において、ＲＦ１およびＲＦ２部分の数平均分子量は、５００〜３０，０００、好ましくは１，０００〜２０，０００、より好ましくは２，０００〜１５，０００、さらにより好ましくは２，０００〜１０，０００、例えば３，０００〜６，０００であり得る。
【００５３】
別の態様において、ＲＦ１およびＲＦ２部分の数平均分子量は、４，０００〜３０，０００、好ましくは５，０００〜１０，０００、より好ましくは６，０００〜１０，０００であり得る。
【００５４】
上記式（１ａ）および（１ｂ）において、ＲＳｉは、各出現においてそれぞれ独立して、水酸基または加水分解性基に結合したＳｉ原子を有する１価の基である。
【００５５】
好ましい態様において、ＲＳｉは、下記式（Ｓ１）、（Ｓ２）、（Ｓ３）、または（Ｓ４）：
【化１２】
0006908171.tif 000013
で表される基である。
【００５６】
上記式中、Ｒ１１は、各出現においてそれぞれ独立して、水酸基または加水分解性基である。
【００５７】
Ｒ１１は、好ましくは、各出現においてそれぞれ独立して、加水分解性基である。
【００５８】
Ｒ１１は、好ましくは、各出現においてそれぞれ独立して、−ＯＲｈ、−ＯＣＯＲｈ、−Ｏ−Ｎ＝ＣＲｈ２、−ＮＲｈ２、−ＮＨＲｈ、またはハロゲン（これら式中、Ｒｈは、置換または非置換のＣ１−４アルキル基を示す）であり、より好ましくは−ＯＲｈ（即ち、アルコキシ基）である。Ｒｈとしては、メチル基、エチル基、プロピル基、イソプロピル基、ｎ−ブチル基、イソブチル基などの非置換アルキル基；クロロメチル基などの置換アルキル基が挙げられる。それらの中でも、アルキル基、特に非置換アルキル基が好ましく、メチル基またはエチル基がより好ましい。一の態様において、Ｒｈは、メチル基であり、別の態様において、Ｒｈは、エチル基である。
【００５９】
上記式中、Ｒ１２は、各出現においてそれぞれ独立して、水素原子または１価の有機基である。かかる１価の有機基は、上記加水分解性基を除く１価の有機基である。
【００６０】
Ｒ１２において、１価の有機基は、好ましくはＣ１−２０アルキル基であり、より好ましくはＣ１−６アルキル基、さらに好ましくはメチル基である。
【００６１】
上記式中、ｎ１は、（ＳｉＲ１１ｎ１Ｒ１２３−ｎ１）単位毎にそれぞれ独立して、０〜３の整数である。ただし、ＲＳｉが式（Ｓ１）または（Ｓ２）で表される基である場合、式（１ａ）および式（１ｂ）の末端のＲＳｉ部分（以下、単に式（１ａ）および式（１ｂ）の「末端部分」ともいう）において、ｎ１が１〜３である（ＳｉＲ１１ｎ１Ｒ１２３−ｎ１）単位が少なくとも１つ存在する。即ち、かかる末端部分において、すべてのｎ１が同時に０になることはない。換言すれば、式（１ａ）および式（１ｂ）の末端部分において、水酸基または加水分解性基が結合したＳｉ原子が少なくとも１つ存在する。
【００６２】
ｎ１は、（ＳｉＲ１１ｎ１Ｒ１２３−ｎ１）単位毎にそれぞれ独立して、好ましくは１〜３の整数であり、より好ましくは２〜３、さらに好ましくは３である。
【００６３】
上記式中、Ｘ１１は、各出現においてそれぞれ独立して、単結合または２価の有機基である。かかる２価の有機基は、好ましくはＣ１−２０アルキレン基である。かかるＣ１−２０アルキレン基は、直鎖であっても、分枝鎖であってもよいが、好ましくは直鎖である。
【００６４】
好ましい態様において、Ｘ１１は、各出現においてそれぞれ独立して、単結合または直鎖のＣ１−６アルキレン基であり、好ましくは単結合または直鎖のＣ１−３アルキレン基、より好ましくは単結合または直鎖のＣ１−２アルキレン基であり、さらに好ましくは直鎖のＣ１−２アルキレン基である。
【００６５】
上記式中、Ｒ１３は、各出現においてそれぞれ独立して、水素原子または１価の有機基である。かかる１価の有機基は、好ましくはＣ１−２０アルキル基である。かかるＣ１−２０アルキル基は、直鎖であっても、分枝鎖であってもよいが、好ましくは直鎖である。
【００６６】
好ましい態様において、Ｒ１３は、各出現においてそれぞれ独立して、水素原子または直鎖のＣ１−６アルキル基であり、好ましくは水素原子または直鎖のＣ１−３アルキル基、好ましくは水素原子またはメチル基である。
【００６７】
上記式中、ｔは、各出現においてそれぞれ独立して、２〜１０の整数である。
【００６８】
好ましい態様において、ｔは、各出現においてそれぞれ独立して、２〜６の整数である。
【００６９】
上記式中、Ｒ１４は、各出現においてそれぞれ独立して、水素原子またはハロゲン原子である。かかるハロゲン原子は、好ましくはヨウ素原子、塩素原子またはフッ素原子であり、より好ましくはフッ素原子である。好ましい態様において、Ｒ１４は、水素原子である。
【００７０】
上記式中、Ｒ１５は、各出現においてそれぞれ独立して、単結合、酸素原子、炭素数１〜６のアルキレン基または炭素数１〜６のアルキレンオキシ基である。
【００７１】
一の態様において、Ｒ１５は、各出現においてそれぞれ独立して、酸素原子、炭素数１〜６のアルキレン基または炭素数１〜６のアルキレンオキシ基である。
【００７２】
好ましい態様において、Ｒ１５は、単結合である。
【００７３】
一の態様において、式（Ｓ１）は、下記式（Ｓ１−ａ）である。
【化１３】
0006908171.tif 000014
［式中、
Ｒ１１、Ｒ１２、Ｒ１３、Ｘ１１、およびｎ１は、上記式（Ｓ１）の記載と同意義であり；
ｔ１およびｔ２は、各出現においてそれぞれ独立して、１以上の整数である。］
【００７４】
好ましい態様において、式（Ｓ１）は、下記式（Ｓ１−ｂ）である。
【化１４】
0006908171.tif 000015
［式中、Ｒ１１、Ｒ１２、Ｒ１３、Ｘ１１、ｎ１およびｔは、上記式（Ｓ１）の記載と同意義である］
【００７５】
上記式中、Ｒａ１は、各出現においてそれぞれ独立して、−Ｚ１−ＳｉＲ２１ｐ１Ｒ２２ｑ１Ｒ２３ｒ１である。
【００７６】
上記Ｚ１は、各出現においてそれぞれ独立して、酸素原子または２価の有機基である。尚、以下Ｚ１として記載する構造は、右側が（ＳｉＲ２１ｐ１Ｒ２２ｑ１Ｒ２３ｒ１）に結合する。
【００７７】
好ましい態様において、Ｚ１は、２価の有機基である。
【００７８】
好ましい態様において、Ｚ１は、Ｚ１が結合しているＳｉ原子とシロキサン結合を形成するものを含まない。即ち、式（Ｓ３）において、（Ｓｉ−Ｚ１−Ｓｉ）は、シロキサン結合を含まない。
【００７９】
上記Ｚ１は、好ましくは、Ｃ１−６アルキレン基、−（ＣＨ２）ｚ１−Ｏ−（ＣＨ２）ｚ２−（式中、ｚ１は、０〜６の整数、例えば１〜６の整数であり、ｚ２は、０〜６の整数、例えば１〜６の整数である）または、−（ＣＨ２）ｚ３−フェニレン−（ＣＨ２）ｚ４−（式中、ｚ３は、０〜６の整数、例えば１〜６の整数であり、ｚ４は、０〜６の整数、例えば１〜６の整数である。）である。かかるＣ１−６アルキレン基は、直鎖であっても、分枝鎖であってもよいが、好ましくは直鎖である。これらの基は、例えば、フッ素原子、Ｃ１−６アルキル基、Ｃ２−６アルケニル基、およびＣ２−６アルキニル基から選択される１個またはそれ以上の置換基により置換されていてもよいが、好ましくは非置換である。
【００８０】
好ましい態様において、Ｚ１は、Ｃ１−６アルキレン基または−（ＣＨ２）ｚ３−フェニレン−（ＣＨ２）ｚ４−、好ましくは−フェニレン−（ＣＨ２）ｚ４−である。Ｚ１がかかる基である場合、光耐性、特に紫外線耐性がより高くなり得る。
【００８１】
別の好ましい態様において、上記Ｚ１は、Ｃ１−３アルキレン基である。一の態様において、Ｚ１は、−ＣＨ２ＣＨ２ＣＨ２−であり得る。別の態様において、Ｚ１は、−ＣＨ２ＣＨ２−であり得る。
【００８２】
上記Ｒ２１は、各出現においてそれぞれ独立して、−Ｚ１’−ＳｉＲ２１’ｐ１’Ｒ２２’ｑ１’Ｒ２３’ｒ１’である。
【００８３】
上記Ｚ１’は、各出現においてそれぞれ独立して、酸素原子または２価の有機基である。尚、以下Ｚ１’として記載する構造は、右側が（ＳｉＲ２１’ｐ１’Ｒ２２’ｑ１’Ｒ２３’ｒ１’）に結合する。
【００８４】
好ましい態様において、Ｚ１’は、２価の有機基である。
【００８５】
好ましい態様において、Ｚ１’は、Ｚ１’が結合しているＳｉ原子とシロキサン結合を形成するものを含まない。即ち、式（Ｓ３）において、（Ｓｉ−Ｚ１’−Ｓｉ）は、シロキサン結合を含まない。
【００８６】
上記Ｚ１’は、好ましくは、Ｃ１−６アルキレン基、−（ＣＨ２）ｚ１’−Ｏ−（ＣＨ２）ｚ２’−（式中、ｚ１’は、０〜６の整数、例えば１〜６の整数であり、ｚ２’は、０〜６の整数、例えば１〜６の整数である、好ましくは、ｚ１’とｚ２’の合計が１以上）または、−（ＣＨ２）ｚ３’−フェニレン−（ＣＨ２）ｚ４’−（式中、ｚ３’は、０〜６の整数、例えば１〜６の整数であり、ｚ４’は、０〜６の整数、例えば１〜６の整数である好ましくは、ｚ３’とｚ４’の合計が１以上）である。かかるＣ１−６アルキレン基は、直鎖であっても、分枝鎖であってもよいが、好ましくは直鎖である。これらの基は、例えば、フッ素原子、Ｃ１−６アルキル基、Ｃ２−６アルケニル基、およびＣ２−６アルキニル基から選択される１個またはそれ以上の置換基により置換されていてもよいが、好ましくは非置換である。
【００８７】
好ましい態様において、Ｚ１’は、Ｃ１−６アルキレン基または−（ＣＨ２）ｚ３’−フェニレン−（ＣＨ２）ｚ４’−、好ましくは−フェニレン−（ＣＨ２）ｚ４’−である。Ｚ１’がかかる基である場合、光耐性、特に紫外線耐性がより高くなり得る。好ましくは、ｚ３’は、０〜６の整数であり、ｚ４’は１〜６の整数である。
【００８８】
別の好ましい態様において、上記Ｚ１’は、Ｃ１−３アルキレン基である。一の態様において、Ｚ１’は、−ＣＨ２ＣＨ２ＣＨ２−であり得る。別の態様において、Ｚ１’は、−ＣＨ２ＣＨ２−であり得る。
【００８９】
上記Ｒ２１’は、各出現においてそれぞれ独立して、−Ｚ１”−ＳｉＲ２２”ｑ１”Ｒ２３”ｒ１”である。
【００９０】
上記Ｚ１”は、各出現においてそれぞれ独立して、酸素原子または２価の有機基である。尚、以下Ｚ１”として記載する構造は、右側が（ＳｉＲ２２”ｑ１”Ｒ２３”ｒ１”）に結合する。
【００９１】
好ましい態様において、Ｚ１”は、２価の有機基である。
【００９２】
好ましい態様において、Ｚ１”は、Ｚ１”が結合しているＳｉ原子とシロキサン結合を形成するものを含まない。即ち、式（Ｓ３）において、（Ｓｉ−Ｚ１”−Ｓｉ）は、シロキサン結合を含まない。
【００９３】
上記Ｚ１”は、好ましくは、Ｃ１−６アルキレン基、−（ＣＨ２）ｚ１”−Ｏ−（ＣＨ２）ｚ２”−（式中、ｚ１”は、０〜６の整数、例えば１〜６の整数であり、ｚ２”は、０〜６の整数、例えば１〜６の整数である）または、−（ＣＨ２）ｚ３”−フェニレン−（ＣＨ２）ｚ４”−（式中、ｚ３”は、０〜６の整数、例えば１〜６の整数であり、ｚ４”は、０〜６の整数、例えば１〜６の整数である）である。かかるＣ１−６アルキレン基は、直鎖であっても、分枝鎖であってもよいが、好ましくは直鎖である。これらの基は、例えば、フッ素原子、Ｃ１−６アルキル基、Ｃ２−６アルケニル基、およびＣ２−６アルキニル基から選択される１個またはそれ以上の置換基により置換されていてもよいが、好ましくは非置換である。
【００９４】
好ましい態様において、Ｚ１”は、Ｃ１−６アルキレン基または−（ＣＨ２）ｚ３”−フェニレン−（ＣＨ２）ｚ４”−、好ましくは−フェニレン−（ＣＨ２）ｚ４”−である。Ｚ１”がかかる基である場合、光耐性、特に紫外線耐性がより高くなり得る。
【００９５】
別の好ましい態様において、上記Ｚ１”は、Ｃ１−３アルキレン基である。一の態様において、Ｚ１”は、−ＣＨ２ＣＨ２ＣＨ２−であり得る。別の態様において、Ｚ１”は、−ＣＨ２ＣＨ２−であり得る。
【００９６】
上記Ｒ２２”は、各出現においてそれぞれ独立して、水酸基または加水分解性基である。
【００９７】
Ｒ２２”は、好ましくは、各出現においてそれぞれ独立して、加水分解性基である。
【００９８】
Ｒ２２”は、好ましくは、各出現においてそれぞれ独立して、−ＯＲｈ、−ＯＣＯＲｈ、−Ｏ−Ｎ＝ＣＲｈ２、−ＮＲｈ２、−ＮＨＲｈ、またはハロゲン（これら式中、Ｒｈは、置換または非置換のＣ１−４アルキル基を示す）であり、より好ましくは−ＯＲｈ（即ち、アルコキシ基）である。Ｒｈとしては、メチル基、エチル基、プロピル基、イソプロピル基、ｎ−ブチル基、イソブチル基などの非置換アルキル基；クロロメチル基などの置換アルキル基が挙げられる。それらの中でも、アルキル基、特に非置換アルキル基が好ましく、メチル基またはエチル基がより好ましい。一の態様において、Ｒｈは、メチル基であり、別の態様において、Ｒｈは、エチル基である。
【００９９】
上記Ｒ２３”は、各出現においてそれぞれ独立して、水素原子または１価の有機基である。かかる１価の有機基は、上記加水分解性基を除く１価の有機基である。
【０１００】
Ｒ２３”において、１価の有機基は、好ましくはＣ１−２０アルキル基であり、より好ましくはＣ１−６アルキル基、さらに好ましくはメチル基である。
【０１０１】
上記ｑ１”は、各出現においてそれぞれ独立して、０〜３の整数であり、上記ｒ１”は、各出現においてそれぞれ独立して、０〜３の整数である。尚、ｑ１”とｒ１”の合計は、（ＳｉＲ２２”ｑ１”Ｒ２３”ｒ１”）単位において、３である。
【０１０２】
ｑ１”は、（ＳｉＲ２２”ｑ１”Ｒ２３”ｒ１”）単位毎にそれぞれ独立して、好ましくは１〜３の整数であり、より好ましくは２〜３、さらに好ましくは３である。
【０１０３】
上記Ｒ２２’は、各出現においてそれぞれ独立して、水酸基または加水分解性基である。
【０１０４】
Ｒ２２’は、好ましくは、各出現においてそれぞれ独立して、加水分解性基である。
【０１０５】
Ｒ２２’は、好ましくは、各出現においてそれぞれ独立して、−ＯＲｈ、−ＯＣＯＲｈ、−Ｏ−Ｎ＝ＣＲｈ２、−ＮＲｈ２、−ＮＨＲｈ、またはハロゲン（これら式中、Ｒｈは、置換または非置換のＣ１−４アルキル基を示す）であり、より好ましくは−ＯＲｈ（即ち、アルコキシ基）である。Ｒｈとしては、メチル基、エチル基、プロピル基、イソプロピル基、ｎ−ブチル基、イソブチル基などの非置換アルキル基；クロロメチル基などの置換アルキル基が挙げられる。それらの中でも、アルキル基、特に非置換アルキル基が好ましく、メチル基またはエチル基がより好ましい。一の態様において、Ｒｈは、メチル基であり、別の態様において、Ｒｈは、エチル基である。
【０１０６】
上記Ｒ２３’は、各出現においてそれぞれ独立して、水素原子または１価の有機基である。かかる１価の有機基は、上記加水分解性基を除く１価の有機基である。
【０１０７】
Ｒ２３’において、１価の有機基は、好ましくはＣ１−２０アルキル基であり、より好ましくはＣ１−６アルキル基、さらに好ましくはメチル基である。
【０１０８】
上記ｐ１’は、各出現においてそれぞれ独立して、０〜３の整数であり、ｑ１’は、各出現においてそれぞれ独立して、０〜３の整数であり、ｒ１’は、各出現においてそれぞれ独立して、０〜３の整数である。尚、ｐ１’、ｑ１’およびｒ１’の合計は、（ＳｉＲ２１’ｐ１’Ｒ２２’ｑ１’Ｒ２３’ｒ１’）単位において、３である。
【０１０９】
一の態様において、ｐ１’は、０である。
【０１１０】
一の態様において、ｐ１’は、（ＳｉＲ２１’ｐ１’Ｒ２２’ｑ１’Ｒ２３’ｒ１’）単位毎にそれぞれ独立して、１〜３の整数、２〜３の整数、または３であってもよい。好ましい態様において、ｐ１’は、３である。
【０１１１】
一の態様において、ｑ１’は、（ＳｉＲ２１’ｐ１’Ｒ２２’ｑ１’Ｒ２３’ｒ１’）単位毎にそれぞれ独立して、１〜３の整数であり、好ましくは２〜３の整数、より好ましくは３である。
【０１１２】
一の態様において、ｐ１’は０であり、ｑ１’は、（ＳｉＲ２１’ｐ１’Ｒ２２’ｑ１’Ｒ２３’ｒ１’）単位毎にそれぞれ独立して、１〜３の整数であり、好ましくは２〜３の整数、さらに好ましくは３である。
【０１１３】
上記Ｒ２２は、各出現においてそれぞれ独立して、水酸基または加水分解性基である。
【０１１４】
Ｒ２２は、好ましくは、各出現においてそれぞれ独立して、加水分解性基である。
【０１１５】
Ｒ２２は、好ましくは、各出現においてそれぞれ独立して、−ＯＲｈ、−ＯＣＯＲｈ、−Ｏ−Ｎ＝ＣＲｈ２、−ＮＲｈ２、−ＮＨＲｈ、またはハロゲン（これら式中、Ｒｈは、置換または非置換のＣ１−４アルキル基を示す）であり、より好ましくは−ＯＲｈ（即ち、アルコキシ基）である。Ｒｈとしては、メチル基、エチル基、プロピル基、イソプロピル基、ｎ−ブチル基、イソブチル基などの非置換アルキル基；クロロメチル基などの置換アルキル基が挙げられる。それらの中でも、アルキル基、特に非置換アルキル基が好ましく、メチル基またはエチル基がより好ましい。一の態様において、Ｒｈは、メチル基であり、別の態様において、Ｒｈは、エチル基である。
【０１１６】
上記Ｒ２３は、各出現においてそれぞれ独立して、水素原子または１価の有機基である。かかる１価の有機基は、上記加水分解性基を除く１価の有機基である。
【０１１７】
Ｒ２３において、１価の有機基は、好ましくはＣ１−２０アルキル基であり、より好ましくはＣ１−６アルキル基、さらに好ましくはメチル基である。
【０１１８】
上記ｐ１は、各出現においてそれぞれ独立して、０〜３の整数であり、ｑ１は、各出現においてそれぞれ独立して、０〜３の整数であり、ｒ１は、各出現においてそれぞれ独立して、０〜３の整数である。尚、ｐ１、ｑ１およびｒ１の合計は、（ＳｉＲ２１ｐ１Ｒ２２ｑ１Ｒ２３ｒ１）単位において、３である。
【０１１９】
一の態様において、ｐ１は、０である。
【０１２０】
一の態様において、ｐ１は、（ＳｉＲ２１ｐ１Ｒ２２ｑ１Ｒ２３ｒ１）単位毎にそれぞれ独立して、１〜３の整数、２〜３の整数、または３であってもよい。好ましい態様において、ｐ１は、３である。
【０１２１】
一の態様において、ｑ１は、（ＳｉＲ２１ｐ１Ｒ２２ｑ１Ｒ２３ｒ１）単位毎にそれぞれ独立して、１〜３の整数であり、好ましくは２〜３の整数、より好ましくは３である。
【０１２２】
一の態様において、ｐ１は０であり、ｑ１は、（ＳｉＲ２１ｐ１Ｒ２２ｑ１Ｒ２３ｒ１）単位毎にそれぞれ独立して、１〜３の整数であり、好ましくは２〜３の整数、さらに好ましくは３である。
【０１２３】
上記式中、Ｒｂ１は、各出現においてそれぞれ独立して、水酸基または加水分解性基である。
【０１２４】
Ｒｂ１は、好ましくは、各出現においてそれぞれ独立して、加水分解性基である。
【０１２５】
Ｒｂ１は、好ましくは、各出現においてそれぞれ独立して、−ＯＲｈ、−ＯＣＯＲｈ、−Ｏ−Ｎ＝ＣＲｈ２、−ＮＲｈ２、−ＮＨＲｈ、またはハロゲン（これら式中、Ｒｈは、置換または非置換のＣ１−４アルキル基を示す）であり、より好ましくは−ＯＲｈ（即ち、アルコキシ基）である。Ｒｈとしては、メチル基、エチル基、プロピル基、イソプロピル基、ｎ−ブチル基、イソブチル基などの非置換アルキル基；クロロメチル基などの置換アルキル基が挙げられる。それらの中でも、アルキル基、特に非置換アルキル基が好ましく、メチル基またはエチル基がより好ましい。一の態様において、Ｒｈは、メチル基であり、別の態様において、Ｒｈは、エチル基である。
【０１２６】
上記式中、Ｒｃ１は、各出現においてそれぞれ独立して、水素原子または１価の有機基である。かかる１価の有機基は、上記加水分解性基を除く１価の有機基である。
【０１２７】
Ｒｃ１において、１価の有機基は、好ましくはＣ１−２０アルキル基であり、より好ましくはＣ１−６アルキル基、さらに好ましくはメチル基である。
【０１２８】
上記ｋ１は、各出現においてそれぞれ独立して、０〜３の整数であり、ｌ１は、各出現においてそれぞれ独立して、０〜３の整数であり、ｍ１は、各出現においてそれぞれ独立して、０〜３の整数である。尚、ｋ１、ｌ１およびｍ１の合計は、（ＳｉＲａ１ｋ１Ｒｂ１ｌ１Ｒｃ１ｍ１）単位において、３である。
【０１２９】
一の態様において、ｋ１は、（ＳｉＲａ１ｋ１Ｒｂ１ｌ１Ｒｃ１ｍ１）単位毎にそれぞれ独立して、１〜３の整数であり、好ましくは２または３、より好ましくは３である。好ましい態様において、ｋ１は、３である。
【０１３０】
上記式（１ａ）および（１ｂ）において、ＲＳｉが式（Ｓ３）で表される基である場合、好ましくは、式（１ａ）および式（１ｂ）の末端部分において、水酸基または加水分解性基が結合したＳｉ原子が少なくとも２つ存在する。
【０１３１】
好ましい態様において、式（Ｓ３）で表される基は、−Ｚ１−ＳｉＲ２２ｑ１Ｒ２３ｒ１（式中、ｑ１は、１〜３の整数であり、好ましくは２または３、より好ましくは３であり、ｒ１は、０〜２の整数である。）、−Ｚ１’−ＳｉＲ２２’ｑ１’Ｒ２３’ｒ１’（式中、ｑ１’は、１〜３の整数であり、好ましくは２または３、より好ましくは３であり、ｒ１’は、０〜２の整数である。）、または−Ｚ１”−ＳｉＲ２２”ｑ１”Ｒ２３”ｒ１”（式中、ｑ１”は、１〜３の整数であり、好ましくは２または３、より好ましくは３であり、ｒ１”は、０〜２の整数である。）のいずれか１つを有する。
【０１３２】
好ましい態様において、式（Ｓ３）において、Ｒ２１’が存在する場合、少なくとも１つの、好ましくは全てのＲ２１’において、ｑ１”は、１〜３の整数であり、好ましくは２または３、より好ましくは３である。
【０１３３】
好ましい態様において、式（Ｓ３）において、Ｒ２１が存在する場合、少なくとも１つの、好ましくは全てのＲ２１において、ｐ１’は、０であり、ｑ１’は、１〜３の整数であり、好ましくは２または３、より好ましくは３である。
【０１３４】
好ましい態様において、式（Ｓ３）において、Ｒａ１が存在する場合、少なくとも１つの、好ましくは全てのＲａ１において、ｐ１は、０であり、ｑ１は、１〜３の整数であり、好ましくは２または３、より好ましくは３である。
【０１３５】
好ましい態様において、式（Ｓ３）において、ｋ１は２または３、好ましくは３であり、ｐ１は０であり、ｑ１は２または３、好ましくは３である。
【０１３６】
Ｒｄ１は、各出現においてそれぞれ独立して、−Ｚ２−ＣＲ３１ｐ２Ｒ３２ｑ２Ｒ３３ｒ２である。
【０１３７】
Ｚ２は、各出現においてそれぞれ独立して、単結合、酸素原子または２価の有機基である。尚、以下Ｚ２として記載する構造は、右側が（ＣＲ３１ｐ２Ｒ３２ｑ２Ｒ３３ｒ２）に結合する。
【０１３８】
好ましい態様において、Ｚ２は、２価の有機基である。
【０１３９】
上記Ｚ２は、好ましくは、Ｃ１−６アルキレン基、−（ＣＨ２）ｚ５−Ｏ−（ＣＨ２）ｚ６−（式中、ｚ５は、０〜６の整数、例えば１〜６の整数であり、ｚ６は、０〜６の整数、例えば１〜６の整数である）または、−（ＣＨ２）ｚ７−フェニレン−（ＣＨ２）ｚ８−（式中、ｚ７は、０〜６の整数、例えば１〜６の整数であり、ｚ８は、０〜６の整数、例えば１〜６の整数である）である。かかるＣ１−６アルキレン基は、直鎖であっても、分枝鎖であってもよいが、好ましくは直鎖である。これらの基は、例えば、フッ素原子、Ｃ１−６アルキル基、Ｃ２−６アルケニル基、およびＣ２−６アルキニル基から選択される１個またはそれ以上の置換基により置換されていてもよいが、好ましくは非置換である。
【０１４０】
好ましい態様において、Ｚ２は、Ｃ１−６アルキレン基または−（ＣＨ２）ｚ７−フェニレン−（ＣＨ２）ｚ８−、好ましくは−フェニレン−（ＣＨ２）ｚ８−である。Ｚ２がかかる基である場合、光耐性、特に紫外線耐性がより高くなり得る。
【０１４１】
別の好ましい態様において、上記Ｚ２は、Ｃ１−３アルキレン基である。一の態様において、Ｚ２は、−ＣＨ２ＣＨ２ＣＨ２−であり得る。別の態様において、Ｚ２は、−ＣＨ２ＣＨ２−であり得る。
【０１４２】
Ｒ３１は、各出現においてそれぞれ独立して、−Ｚ２’−ＣＲ３２’ｑ２’Ｒ３３’ｒ２’である。
【０１４３】
Ｚ２’は、各出現においてそれぞれ独立して、単結合、酸素原子または２価の有機基である。尚、以下Ｚ２’として記載する構造は、右側が（ＣＲ３２’ｑ２’Ｒ３３’ｒ２’）に結合する。
【０１４４】
上記Ｚ２’は、好ましくは、Ｃ１−６アルキレン基、−（ＣＨ２）ｚ５’−Ｏ−（ＣＨ２）ｚ６’−（式中、ｚ５’は、０〜６の整数、例えば１〜６の整数であり、ｚ６’は、０〜６の整数、例えば１〜６の整数である）または、−（ＣＨ２）ｚ７’−フェニレン−（ＣＨ２）ｚ８’−（式中、ｚ７’は、０〜６の整数、例えば１〜６の整数であり、ｚ８’は、０〜６の整数、例えば１〜６の整数である）である。かかるＣ１−６アルキレン基は、直鎖であっても、分枝鎖であってもよいが、好ましくは直鎖である。これらの基は、例えば、フッ素原子、Ｃ１−６アルキル基、Ｃ２−６アルケニル基、およびＣ２−６アルキニル基から選択される１個またはそれ以上の置換基により置換されていてもよいが、好ましくは非置換である。
【０１４５】
好ましい態様において、Ｚ２’は、Ｃ１−６アルキレン基または−（ＣＨ２）ｚ７’−フェニレン−（ＣＨ２）ｚ８’−、好ましくは−フェニレン−（ＣＨ２）ｚ８’−である。Ｚ２’がかかる基である場合、光耐性、特に紫外線耐性がより高くなり得る。
【０１４６】
別の好ましい態様において、上記Ｚ２’は、Ｃ１−３アルキレン基である。一の態様において、Ｚ２’は、−ＣＨ２ＣＨ２ＣＨ２−であり得る。別の態様において、Ｚ２’は、−ＣＨ２ＣＨ２−であり得る。
【０１４７】
上記Ｒ３２’は、各出現においてそれぞれ独立して、−Ｚ３−ＳｉＲ３４ｎ２Ｒ３５３−ｎ２である。
【０１４８】
上記Ｚ３は、各出現においてそれぞれ独立して、単結合、酸素原子または２価の有機基である。尚、以下Ｚ３として記載する構造は、右側が（ＳｉＲ３４ｎ２Ｒ３５３−ｎ２）に結合する。
【０１４９】
一の態様において、Ｚ３は酸素原子である。
【０１５０】
一の態様において、Ｚ３は２価の有機基である。
【０１５１】
上記Ｚ３は、好ましくは、Ｃ１−６アルキレン基、−（ＣＨ２）ｚ５”−Ｏ−（ＣＨ２）ｚ６”−（式中、ｚ５”は、０〜６の整数、例えば１〜６の整数であり、ｚ６”は、０〜６の整数、例えば１〜６の整数である）または、−（ＣＨ２）ｚ７”−フェニレン−（ＣＨ２）ｚ８”−（式中、ｚ７”は、０〜６の整数、例えば１〜６の整数であり、ｚ８”は、０〜６の整数、例えば１〜６の整数である）である。かかるＣ１−６アルキレン基は、直鎖であっても、分枝鎖であってもよいが、好ましくは直鎖である。これらの基は、例えば、フッ素原子、Ｃ１−６アルキル基、Ｃ２−６アルケニル基、およびＣ２−６アルキニル基から選択される１個またはそれ以上の置換基により置換されていてもよいが、好ましくは非置換である。
【０１５２】
好ましい態様において、Ｚ３は、Ｃ１−６アルキレン基または−（ＣＨ２）ｚ７”−フェニレン−（ＣＨ２）ｚ８”−、好ましくは−フェニレン−（ＣＨ２）ｚ８”−である。Ｚ３がかかる基である場合、光耐性、特に紫外線耐性がより高くなり得る。
【０１５３】
別の好ましい態様において、上記Ｚ３は、Ｃ１−３アルキレン基である。一の態様において、Ｚ３は、−ＣＨ２ＣＨ２ＣＨ２−であり得る。別の態様において、Ｚ３は、−ＣＨ２ＣＨ２−であり得る。
【０１５４】
上記Ｒ３４は、各出現においてそれぞれ独立して、水酸基または加水分解性基である。
【０１５５】
Ｒ３４は、好ましくは、各出現においてそれぞれ独立して、加水分解性基である。
【０１５６】
Ｒ３４は、好ましくは、各出現においてそれぞれ独立して、−ＯＲｈ、−ＯＣＯＲｈ、−Ｏ−Ｎ＝ＣＲｈ２、−ＮＲｈ２、−ＮＨＲｈ、またはハロゲン（これら式中、Ｒｈは、置換または非置換のＣ１−４アルキル基を示す）であり、より好ましくは−ＯＲｈ（即ち、アルコキシ基）である。Ｒｈとしては、メチル基、エチル基、プロピル基、イソプロピル基、ｎ−ブチル基、イソブチル基などの非置換アルキル基；クロロメチル基などの置換アルキル基が挙げられる。それらの中でも、アルキル基、特に非置換アルキル基が好ましく、メチル基またはエチル基がより好ましい。一の態様において、Ｒｈは、メチル基であり、別の態様において、Ｒｈは、エチル基である。
【０１５７】
上記Ｒ３５は、各出現においてそれぞれ独立して、水素原子または１価の有機基である。かかる１価の有機基は、上記加水分解性基を除く１価の有機基である。
【０１５８】
Ｒ３５において、１価の有機基は、好ましくはＣ１−２０アルキル基であり、より好ましくはＣ１−６アルキル基、さらに好ましくはメチル基である。
【０１５９】
上記式中、ｎ２は、（ＳｉＲ３４ｎ２Ｒ３５３−ｎ２）単位毎にそれぞれ独立して、０〜３の整数である。ただし、ＲＳｉが式（Ｓ４）で表される基である場合、式（１ａ）および式（１ｂ）の末端部分において、ｎ２が１〜３である（ＳｉＲ３４ｎ２Ｒ３５３−ｎ２）単位が少なくとも１つ存在する。即ち、かかる末端部分において、すべてのｎ２が同時に０になることはない。換言すれば、式（１ａ）および式（１ｂ）の末端部分において、水酸基または加水分解性基が結合したＳｉ原子が少なくとも１つ存在する。
【０１６０】
ｎ２は、（ＳｉＲ３４ｎ２Ｒ３５３−ｎ２）単位毎にそれぞれ独立して、好ましくは１〜３の整数であり、より好ましくは２〜３、さらに好ましくは３である。
【０１６１】
上記Ｒ３３’は、各出現においてそれぞれ独立して、水素原子、水酸基または１価の有機基である。かかる１価の有機基は、上記加水分解性基を除く１価の有機基である。
【０１６２】
Ｒ３３’において、１価の有機基は、好ましくはＣ１−２０アルキル基であり、より好ましくはＣ１−６アルキル基、さらに好ましくはメチル基である。
【０１６３】
一の態様において、Ｒ３３’は、水酸基である。
【０１６４】
別の態様において、Ｒ３３’は、１価の有機基は、好ましくはＣ１−２０アルキル基であり、より好ましくはＣ１−６アルキル基である。
【０１６５】
上記ｑ２’は、各出現においてそれぞれ独立して、０〜３の整数であり、上記ｒ２’は、各出現においてそれぞれ独立して、０〜３の整数である。尚、ｑ２’とｒ２’との合計は、（ＣＲ３２’ｑ２’Ｒ３３’ｒ２’）単位において、３である。
【０１６６】
ｑ２’は、（ＣＲ３２’ｑ２’Ｒ３３’ｒ２’）単位毎にそれぞれ独立して、好ましくは１〜３の整数であり、より好ましくは２〜３、さらに好ましくは３である。
【０１６７】
上記Ｒ３２は、各出現においてそれぞれ独立して、−Ｚ３−ＳｉＲ３４ｎ２Ｒ３５３−ｎ２である。かかる−Ｚ３−ＳｉＲ３４ｎ２Ｒ３５３−ｎ２は、上記Ｒ３２’における記載と同意義である。
【０１６８】
上記Ｒ３３は、各出現においてそれぞれ独立して、水素原子、水酸基または１価の有機基である。かかる１価の有機基は、上記加水分解性基を除く１価の有機基である。
【０１６９】
Ｒ３３において、１価の有機基は、好ましくはＣ１−２０アルキル基であり、より好ましくはＣ１−６アルキル基、さらに好ましくはメチル基である。
【０１７０】
一の態様において、Ｒ３３は、水酸基である。
【０１７１】
別の態様において、Ｒ３３は、１価の有機基は、好ましくはＣ１−２０アルキル基であり、より好ましくはＣ１−６アルキル基である。
【０１７２】
上記ｐ２は、各出現においてそれぞれ独立して、０〜３の整数であり、ｑ２は、各出現においてそれぞれ独立して、０〜３の整数であり、ｒ２は、各出現においてそれぞれ独立して、０〜３の整数である。尚、ｐ２、ｑ２およびｒ２の合計は、（ＣＲ３１ｐ２Ｒ３２ｑ２Ｒ３３ｒ２）単位において、３である。
【０１７３】
一の態様において、ｐ２は、０である。
【０１７４】
一の態様において、ｐ２は、（ＣＲ３１ｐ２Ｒ３２ｑ２Ｒ３３ｒ２）単位毎にそれぞれ独立して、１〜３の整数、２〜３の整数、または３であってもよい。好ましい態様において、ｐ２’は、３である。
【０１７５】
一の態様において、ｑ２は、（ＣＲ３１ｐ２Ｒ３２ｑ２Ｒ３３ｒ２）単位毎にそれぞれ独立して、１〜３の整数であり、好ましくは２〜３の整数、より好ましくは３である。
【０１７６】
一の態様において、ｐ２は０であり、ｑ２は、（ＣＲ３１ｐ２Ｒ３２ｑ２Ｒ３３ｒ２）単位毎にそれぞれ独立して、１〜３の整数であり、好ましくは２〜３の整数、さらに好ましくは３である。
【０１７７】
上記Ｒｅ１は、各出現においてそれぞれ独立して、−Ｚ３−ＳｉＲ３４ｎ２Ｒ３５３−ｎ２である。かかる−Ｚ３−ＳｉＲ３４ｎ２Ｒ３５３−ｎ２は、上記Ｒ３２’における記載と同意義である。
【０１７８】
上記Ｒｆ１は、各出現においてそれぞれ独立して、水素原子、水酸基または１価の有機基である。かかる１価の有機基は、上記加水分解性基を除く１価の有機基である。
【０１７９】
Ｒｆ１において、１価の有機基は、好ましくはＣ１−２０アルキル基であり、より好ましくはＣ１−６アルキル基、さらに好ましくはメチル基である。
【０１８０】
一の態様において、Ｒｆ１は、水酸基である。
【０１８１】
別の態様において、Ｒｆ１は、１価の有機基は、好ましくはＣ１−２０アルキル基であり、より好ましくはＣ１−６アルキル基である。
【０１８２】
上記ｋ２は、各出現においてそれぞれ独立して、０〜３の整数であり、ｌ２は、各出現においてそれぞれ独立して、０〜３の整数であり、ｍ２は、各出現においてそれぞれ独立して、０〜３の整数である。尚、ｋ２、ｌ２およびｍ２の合計は、（ＣＲｄ１ｋ２Ｒｅ１ｌ２Ｒｆ１ｍ２）単位において、３である。
【０１８３】
一の態様において、ＲＳｉが式（Ｓ４）で表される基である場合、ｎ２が１〜３、好ましくは２または３、より好ましくは３である（ＳｉＲ３４ｎ２Ｒ３５３−ｎ２）単位は、式（１ａ）および式（１ｂ）の各末端部分において、２個以上、例えば２〜２７個、好ましくは２〜９個、より好ましくは２〜６個、さらに好ましくは２〜３個、特に好ましくは３個存在する。
【０１８４】
好ましい態様において、式（Ｓ４）において、Ｒ３２’が存在する場合、少なくとも１つの、好ましくは全てのＲ３２’において、ｎ２は、１〜３の整数であり、好ましくは２または３、より好ましくは３である。
【０１８５】
好ましい態様において、式（Ｓ４）において、Ｒ３２が存在する場合、少なくとも１つの、好ましくは全てのＲ３２において、ｎ２は、１〜３の整数であり、好ましくは２または３、より好ましくは３である。
【０１８６】
好ましい態様において、式（Ｓ４）において、Ｒｅ１が存在する場合、少なくとも１つの、好ましくは全てのＲｅ１において、ｎ２は、１〜３の整数であり、好ましくは２または３、より好ましくは３である。
【０１８７】
好ましい態様において、式（Ｓ４）において、ｋ２は０であり、ｌ２は２または３、好ましくは３であり、ｎ２は、２または３、好ましくは３である。
【０１８８】
一の態様において、ＲＳｉは、式（Ｓ２）、（Ｓ３）または（Ｓ４）で表される基である。
【０１８９】
一の態様において、ＲＳｉは、式（Ｓ１）、（Ｓ３）または（Ｓ４）で表される基である。
【０１９０】
一の態様において、ＲＳｉは、式（Ｓ３）または（Ｓ４）で表される基である。
【０１９１】
一の態様において、ＲＳｉは、式（Ｓ１）で表される基である。
【０１９２】
一の態様において、ＲＳｉは、式（Ｓ２）で表される基である。
【０１９３】
一の態様において、ＲＳｉは、式（Ｓ３）で表される基である。
【０１９４】
一の態様において、ＲＳｉは、式（Ｓ４）で表される基である。
【０１９５】
上記式（１ａ）および（１ｂ）において、ＸＡは、主に撥水性および表面滑り性等を提供するフルオロポリエーテル部（ＲＦ１およびＲＦ２）と基材との結合能を提供する部（ＲＳｉ）とを連結するリンカーと解される。従って、当該ＸＡは、式（１ａ）および（１ｂ）で表される化合物が安定に存在し得るものであれば、単結合であってもよく、いずれの基であってもよい。
【０１９６】
上記式（１ａ）において、αは１〜９の整数であり、βは１〜９の整数である。これらαおよびβは、ＸＡの価数に応じて変化し得る。αおよびβの和は、ＸＡの価数と同じである。例えば、ＸＡが１０価の有機基である場合、αおよびβの和は１０であり、例えばαが９かつβが１、αが５かつβが５、またはαが１かつβが９となり得る。また、ＸＡが２価の有機基である場合、αおよびβは１である。
【０１９７】
上記式（１ｂ）において、γは１〜９の整数である。γは、ＸＡの価数に応じて変化し得る。即ち、γは、ＸＡの価数から１を引いた値である。
【０１９８】
ＸＡは、それぞれ独立して、単結合または２〜１０価の有機基である。
【０１９９】
上記ＸＡにおける２〜１０価の有機基は、好ましくは２〜８価の有機基である。一の態様において、かかる２〜１０価の有機基は、好ましくは２〜４価の有機基であり、より好ましくは２価の有機基である。別の態様において、かかる２〜１０価の有機基は、好ましくは３〜８価の有機基、より好ましくは３〜６価の有機基である。
【０２００】
一の態様において、ＸＡは、単結合または２価の有機基であり、αは１であり、βは１である。
【０２０１】
一の態様において、ＸＡは、単結合または２価の有機基であり、γは１である。
【０２０２】
一の態様において、ＸＡは３〜６価の有機基であり、αは１であり、βは２〜５である。
【０２０３】
一の態様において、ＸＡは３〜６価の有機基であり、γは２〜５である。
【０２０４】
一の態様において、ＸＡは、３価の有機基であり、αは１であり、βは２である。
【０２０５】
一の態様において、ＸＡは、３価の有機基であり、γは２である。
【０２０６】
ＸＡが、単結合または２価の有機基である場合、式（１ａ）および（１ｂ）は、下記式（１ａ’）および（１ｂ’）で表される。
【化１５】
0006908171.tif 000016
【０２０７】
一の態様において、ＸＡは単結合である。
【０２０８】
別の態様において、ＸＡは２価の有機基である。
【０２０９】
一の態様において、ＸＡとしては、例えば、単結合または下記式：
−（Ｒ５１）ｐ５−（Ｘ５１）ｑ５−
［式中：
Ｒ５１は、−（ＣＨ２）ｓ５−またはｏ−、ｍ−もしくはｐ−フェニレン基を表し、好ましくは−（ＣＨ２）ｓ５−であり、
ｓ５は、１〜２０の整数、好ましくは１〜６の整数、より好ましくは１〜３の整数、さらにより好ましくは１または２であり、
Ｘ５１は、−（Ｘ５２）ｌ５−を表し、
Ｘ５２は、各出現においてそれぞれ独立して、−Ｏ−、−Ｓ−、ｏ−、ｍ−もしくはｐ−フェニレン基、−Ｃ（Ｏ）Ｏ−、−Ｓｉ（Ｒ５３）２−、−（Ｓｉ（Ｒ５３）２Ｏ）ｍ５−Ｓｉ（Ｒ５３）２−、−ＣＯＮＲ５４−、−Ｏ−ＣＯＮＲ５４−、−ＮＲ５４−および−（ＣＨ２）ｎ５−からなる群から選択される基を表し、
Ｒ５３は、各出現においてそれぞれ独立して、フェニル基、Ｃ１−６アルキル基またはＣ１−６アルコキシ基を表し、好ましくはフェニル基またはＣ１−６アルキル基であり、より好ましくはメチル基であり、
Ｒ５４は、各出現においてそれぞれ独立して、水素原子、フェニル基またはＣ１−６アルキル基（好ましくはメチル基）を表し、
ｍ５は、各出現において、それぞれ独立して、１〜１００の整数、好ましくは１〜２０の整数であり、
ｎ５は、各出現において、それぞれ独立して、１〜２０の整数、好ましくは１〜６の整数、より好ましくは１〜３の整数であり、
ｌ５は、１〜１０の整数、好ましくは１〜５の整数、より好ましくは１〜３の整数であり、
ｐ５は、０または１であり、
ｑ５は、０または１であり、
ここに、ｐ５およびｑ５の少なくとも一方は１であり、ｐ５またはｑ５を付して括弧でくくられた各繰り返し単位の存在順序は任意である］
で表される２価の有機基が挙げられる。ここに、Ｒ５１（典型的にはＲ５１の水素原子）は、フッ素原子、Ｃ１−３アルキル基およびＣ１−３フルオロアルキル基から選択される１個またはそれ以上の置換基により置換されていてもよい。好ましい態様において、Ｒ５１は、これらの基により置換されていない。
【０２１０】
好ましい態様において、上記ＸＡは、それぞれ独立して、−（Ｒ５１）ｐ５−（Ｘ５１）ｑ５−Ｒ５２−である。Ｒ５２は、単結合、−（ＣＨ２）ｔ５−またはｏ−、ｍ−もしくはｐ−フェニレン基を表し、好ましくは−（ＣＨ２）ｔ５−である。ｔ５は、１〜２０の整数、好ましくは２〜６の整数、より好ましくは２〜３の整数である。ここに、Ｒ５２（典型的にはＲ５２の水素原子）は、フッ素原子、Ｃ１−３アルキル基およびＣ１−３フルオロアルキル基から選択される１個またはそれ以上の置換基により置換されていてもよい。好ましい態様において、Ｒ５２は、これらの基により置換されていない。
【０２１１】
好ましくは、ＸＡは、それぞれ独立して、
単結合
Ｃ１−２０アルキレン基、
−Ｒ５１−Ｘ５３−Ｒ５２−、または
−Ｘ５４−Ｒ５２−
［式中、Ｒ５１およびＲ５２は、上記と同意義であり、
Ｘ５３は、
−Ｏ−、
−Ｓ−、
−Ｃ（Ｏ）Ｏ−、
−ＣＯＮＲ５４−、
−Ｏ−ＣＯＮＲ５４−、
−Ｓｉ（Ｒ５３）２−、
−（Ｓｉ（Ｒ５３）２Ｏ）ｍ５−Ｓｉ（Ｒ５３）２−、
−Ｏ−（ＣＨ２）u５−（Ｓｉ（Ｒ５３）２Ｏ）ｍ５−Ｓｉ（Ｒ５３）２−、
−Ｏ−（ＣＨ２）u５−Ｓｉ（Ｒ５３）２−Ｏ−Ｓｉ（Ｒ５３）２−ＣＨ２ＣＨ２−Ｓｉ（Ｒ５３）２−Ｏ−Ｓｉ（Ｒ５３）２−、
−Ｏ−（ＣＨ２）u５−Ｓｉ（ＯＣＨ３）２ＯＳｉ（ＯＣＨ３）２−、
−ＣＯＮＲ５４−（ＣＨ２）u５−（Ｓｉ（Ｒ５３）２Ｏ）ｍ５−Ｓｉ（Ｒ５３）２−、
−ＣＯＮＲ５４−（ＣＨ２）u５−Ｎ（Ｒ５４）−、または
−ＣＯＮＲ５４−（ｏ−、ｍ−またはｐ−フェニレン）−Ｓｉ（Ｒ５３）２−
（式中、Ｒ５３、Ｒ５４およびｍ５は、上記と同意義であり、
ｕ５は１〜２０の整数、好ましくは２〜６の整数、より好ましくは２〜３の整数である。）を表し、
Ｘ５４は、
−Ｓ−、
−Ｃ（Ｏ）Ｏ−、
−ＣＯＮＲ５４−、
−Ｏ−ＣＯＮＲ５４−、
−ＣＯＮＲ５４−（ＣＨ２）u５−（Ｓｉ（Ｒ５４）２Ｏ）ｍ５−Ｓｉ（Ｒ５４）２−、
−ＣＯＮＲ５４−（ＣＨ２）u５−Ｎ（Ｒ５４）−、または
−ＣＯＮＲ５４−（ｏ−、ｍ−またはｐ−フェニレン）−Ｓｉ（Ｒ５４）２−
（式中、各記号は、上記と同意義である。）
を表す。］
であり得る。
【０２１２】
より好ましくは、上記ＸＡは、それぞれ独立して、
単結合、
Ｃ１−２０アルキレン基、
−（ＣＨ２）ｓ５−Ｘ５３−、
−（ＣＨ２）ｓ５−Ｘ５３−（ＣＨ２）ｔ５−、
−Ｘ５４−、または
−Ｘ５４−（ＣＨ２）ｔ５−
［式中、Ｘ５３、Ｘ５４、ｓ５およびｔ５は、上記と同意義である。］
である。
【０２１３】
より好ましくは、上記ＸＡは、それぞれ独立して、
単結合、
Ｃ１−２０アルキレン基、
−（ＣＨ２）ｓ５−Ｘ５３−（ＣＨ２）ｔ５−、または
−Ｘ５４−（ＣＨ２）ｔ５−
［式中、各記号は、上記と同意義である。］
であり得る。
【０２１４】
好ましい態様において、上記ＸＡは、それぞれ独立して、
単結合
Ｃ１−２０アルキレン基、
−（ＣＨ２）ｓ５−Ｘ５３−、または
−（ＣＨ２）ｓ５−Ｘ５３−（ＣＨ２）ｔ５−
［式中、
Ｘ５３は、−Ｏ−、−ＣＯＮＲ５４−、または−Ｏ−ＣＯＮＲ５４−であり、
Ｒ５４は、各出現においてそれぞれ独立して、水素原子、フェニル基またはＣ１−６アルキル基を表し、
ｓ５は、１〜２０の整数であり、
ｔ５は、１〜２０の整数である。］
であり得る。
【０２１５】
一の態様において、上記ＸＡは、それぞれ独立して、
単結合、
Ｃ１−２０アルキレン基、
−（ＣＨ２）ｓ５−Ｏ−（ＣＨ２）ｔ５−、
−（ＣＨ２）ｓ５−（Ｓｉ（Ｒ５３）２Ｏ）ｍ５−Ｓｉ（Ｒ５３）２−（ＣＨ２）ｔ５−、
−（ＣＨ２）ｓ５−Ｏ−（ＣＨ２）u５−（Ｓｉ（Ｒ５３）２Ｏ）ｍ５−Ｓｉ（Ｒ５３）２−（ＣＨ２）ｔ５−、または
−Ｘｆ５−（ＣＨ２）ｓ５−Ｏ−（ＣＨ２）ｔ５−Ｓｉ（Ｒ５３）２−（ＣＨ２）u５−Ｓｉ（Ｒ５３）２−（ＣｖＨ２ｖ）−
［式中、Ｒ５３、ｍ５、ｓ５、ｔ５およびｕ５は、上記と同意義であり、ｖ５は１〜２０の整数、好ましくは２〜６の整数、より好ましくは２〜３の整数である。］
である。
【０２１６】
上記式中、−（ＣｖＨ２ｖ）−は、直鎖であっても、分枝鎖であってもよく、例えば、−ＣＨ２ＣＨ２−、−ＣＨ２ＣＨ２ＣＨ２−、−ＣＨ（ＣＨ３）−、−ＣＨ（ＣＨ３）ＣＨ２−であり得る。
【０２１７】
上記ＸＡは、それぞれ独立して、フッ素原子、Ｃ１−３アルキル基およびＣ１−３フルオロアルキル基（好ましくは、Ｃ１−３パーフルオロアルキル基）から選択される１個またはそれ以上の置換基により置換されていてもよい。一の態様において、ＸＡは、非置換である。
【０２１８】
尚、上記ＸＡは、各式の左側がＲＦ１またはＲＦ２に結合し、右側がＲＳｉに結合する。
【０２１９】
一の態様において、ＸＡは、それぞれ独立して、−Ｏ−Ｃ１−６アルキレン基以外であり得る。
【０２２０】
別の態様において、ＸＡとしては、例えば下記の基が挙げられる：
【化１６】
0006908171.tif 000017
【化１７】
0006908171.tif 000018
［式中、Ｒ４１は、それぞれ独立して、水素原子、フェニル基、炭素数１〜６のアルキル基、またはＣ１−６アルコキシ基、好ましくはメチル基であり；
Ｄは、
−ＣＨ２Ｏ（ＣＨ２）２−、
−ＣＨ２Ｏ（ＣＨ２）３−、
−ＣＦ２Ｏ（ＣＨ２）３−、
−（ＣＨ２）２−、
−（ＣＨ２）３−、
−（ＣＨ２）４−、
−ＣＯＮＨ−（ＣＨ２）３−、
−ＣＯＮ（ＣＨ３）−（ＣＨ２）３−、
−ＣＯＮ（Ｐｈ）−（ＣＨ２）３−（式中、Ｐｈはフェニルを意味する）、および
【化１８】
0006908171.tif 000019
（式中、Ｒ４２は、それぞれ独立して、水素原子、Ｃ１−６のアルキル基またはＣ１−６のアルコキシ基、好ましくはメチル基またはメトキシ基、より好ましくはメチル基を表す。）
から選択される基であり、
Ｅは、−（ＣＨ２）ｎ−（ｎは２〜６の整数）であり、
Ｄは、分子主鎖のＲＦ１またはＲＦ２に結合し、Ｅは、ＲＳｉに結合する。］
【０２２１】
上記ＸＡの具体的な例としては、例えば：
単結合、
−ＣＨ２ＯＣＨ２−、
−ＣＨ２Ｏ（ＣＨ２）２−、
−ＣＨ２Ｏ（ＣＨ２）３−、
−ＣＨ２Ｏ（ＣＨ２）６−、
−ＣＨ２Ｏ（ＣＨ２）３Ｓｉ（ＣＨ３）２ＯＳｉ（ＣＨ３）２（ＣＨ２）２−、
−ＣＨ２Ｏ（ＣＨ２）３Ｓｉ（ＣＨ３）２ＯＳｉ（ＣＨ３）２ＯＳｉ（ＣＨ３）２（ＣＨ２）２−、
−ＣＨ２Ｏ（ＣＨ２）３Ｓｉ（ＣＨ３）２Ｏ（Ｓｉ（ＣＨ３）２Ｏ）２Ｓｉ（ＣＨ３）２（ＣＨ２）２−、
−ＣＨ２Ｏ（ＣＨ２）３Ｓｉ（ＣＨ３）２Ｏ（Ｓｉ（ＣＨ３）２Ｏ）３Ｓｉ（ＣＨ３）２（ＣＨ２）２−、
−ＣＨ２Ｏ（ＣＨ２）３Ｓｉ（ＣＨ３）２Ｏ（Ｓｉ（ＣＨ３）２Ｏ）１０Ｓｉ（ＣＨ３）２（ＣＨ２）２−、
−ＣＨ２Ｏ（ＣＨ２）３Ｓｉ（ＣＨ３）２Ｏ（Ｓｉ（ＣＨ３）２Ｏ）２０Ｓｉ（ＣＨ３）２（ＣＨ２）２−、
−ＣＨ２ＯＣＦ２ＣＨＦＯＣＦ２−、
−ＣＨ２ＯＣＦ２ＣＨＦＯＣＦ２ＣＦ２−、
−ＣＨ２ＯＣＦ２ＣＨＦＯＣＦ２ＣＦ２ＣＦ２−、
−ＣＨ２ＯＣＨ２ＣＦ２ＣＦ２ＯＣＦ２−、
−ＣＨ２ＯＣＨ２ＣＦ２ＣＦ２ＯＣＦ２ＣＦ２−、
−ＣＨ２ＯＣＨ２ＣＦ２ＣＦ２ＯＣＦ２ＣＦ２ＣＦ２−、
−ＣＨ２ＯＣＨ２ＣＦ２ＣＦ２ＯＣＦ（ＣＦ３）ＣＦ２ＯＣＦ２−、
−ＣＨ２ＯＣＨ２ＣＦ２ＣＦ２ＯＣＦ（ＣＦ３）ＣＦ２ＯＣＦ２ＣＦ２−、
−ＣＨ２ＯＣＨ２ＣＦ２ＣＦ２ＯＣＦ（ＣＦ３）ＣＦ２ＯＣＦ２ＣＦ２ＣＦ２−、
−ＣＨ２ＯＣＨ２ＣＨＦＣＦ２ＯＣＦ２−、
−ＣＨ２ＯＣＨ２ＣＨＦＣＦ２ＯＣＦ２ＣＦ２−、
−ＣＨ２ＯＣＨ２ＣＨＦＣＦ２ＯＣＦ２ＣＦ２ＣＦ２−、
−ＣＨ２ＯＣＨ２ＣＨＦＣＦ２ＯＣＦ（ＣＦ３）ＣＦ２ＯＣＦ２−、
−ＣＨ２ＯＣＨ２ＣＨＦＣＦ２ＯＣＦ（ＣＦ３）ＣＦ２ＯＣＦ２ＣＦ２−、
−ＣＨ２ＯＣＨ２ＣＨＦＣＦ２ＯＣＦ（ＣＦ３）ＣＦ２ＯＣＦ２ＣＦ２ＣＦ２−、
−ＣＨ２ＯＣＦ２ＣＨＦＯＣＦ２ＣＦ２ＣＦ２−Ｃ（Ｏ）ＮＨ−ＣＨ２−、
−ＣＨ２ＯＣＨ２（ＣＨ２）７ＣＨ２Ｓｉ（ＯＣＨ３）２ＯＳｉ（ＯＣＨ３）２（ＣＨ２）２Ｓｉ（ＯＣＨ３）２ＯＳｉ（ＯＣＨ３）２（ＣＨ２）２−、
−ＣＨ２ＯＣＨ２ＣＨ２ＣＨ２Ｓｉ（ＯＣＨ３）２ＯＳｉ（ＯＣＨ３）２（ＣＨ２）３−、
−ＣＨ２ＯＣＨ２ＣＨ２ＣＨ２Ｓｉ（ＯＣＨ２ＣＨ３）２ＯＳｉ（ＯＣＨ２ＣＨ３）２（ＣＨ２）３−、
−ＣＨ２ＯＣＨ２ＣＨ２ＣＨ２Ｓｉ（ＯＣＨ３）２ＯＳｉ（ＯＣＨ３）２（ＣＨ２）２−、
−ＣＨ２ＯＣＨ２ＣＨ２ＣＨ２Ｓｉ（ＯＣＨ２ＣＨ３）２ＯＳｉ（ＯＣＨ２ＣＨ３）２（ＣＨ２）２−、
−（ＣＨ２）２−Ｓｉ（ＣＨ３）２−（ＣＨ２）２−、
−ＣＨ２−、
−（ＣＨ２）２−、
−（ＣＨ２）３−、
−（ＣＨ２）４−、
−（ＣＨ２）５−、
−（ＣＨ２）６−、
−ＣＯ−、
−ＣＯＮＨ−、
−ＣＯＮＨ−ＣＨ２−、
−ＣＯＮＨ−（ＣＨ２）２−、
−ＣＯＮＨ−（ＣＨ２）３−、
−ＣＯＮＨ−（ＣＨ２）６−、
−ＣＯＮ（ＣＨ３）−（ＣＨ２）３−、
−ＣＯＮ（Ｐｈ）−（ＣＨ２）３−（式中、Ｐｈはフェニルを意味する）、
−ＣＯＮ（ＣＨ３）−（ＣＨ２）６−、
−ＣＯＮ（Ｐｈ）−（ＣＨ２）６−（式中、Ｐｈはフェニルを意味する）、
−ＣＯＮＨ−（ＣＨ２）２ＮＨ（ＣＨ２）３−、
−ＣＯＮＨ−（ＣＨ２）６ＮＨ（ＣＨ２）３−、
−ＯＣＯＮＨ−、
−ＯＣＯＮＨ−ＣＨ２−、
−ＯＣＯＮＨ−（ＣＨ２）２−、
−ＯＣＯＮＨ−（ＣＨ２）３−、
−ＯＣＯＮＨ−（ＣＨ２）６−、
−ＯＣＯＮ（ＣＨ３）−（ＣＨ２）３−、
−ＯＣＯＮ（Ｐｈ）−（ＣＨ２）３−（式中、Ｐｈはフェニルを意味する）、
−ＯＣＯＮ（ＣＨ３）−（ＣＨ２）６−、
−ＯＣＯＮ（Ｐｈ）−（ＣＨ２）６−（式中、Ｐｈはフェニルを意味する）、
−ＯＣＯＮＨ−（ＣＨ２）２ＮＨ（ＣＨ２）３−、
−ＯＣＯＮＨ−（ＣＨ２）６ＮＨ（ＣＨ２）３−、
−ＣＨ２Ｏ−ＣＯＮＨ−（ＣＨ２）３−、
−ＣＨ２Ｏ−ＣＯＮＨ−（ＣＨ２）６−、
−Ｓ−（ＣＨ２）３−、
−（ＣＨ２）２Ｓ（ＣＨ２）３−、
−ＣＯＮＨ−（ＣＨ２）３Ｓｉ（ＣＨ３）２ＯＳｉ（ＣＨ３）２（ＣＨ２）２−、
−ＣＯＮＨ−（ＣＨ２）３Ｓｉ（ＣＨ３）２ＯＳｉ（ＣＨ３）２ＯＳｉ（ＣＨ３）２（ＣＨ２）２−、
−ＣＯＮＨ−（ＣＨ２）３Ｓｉ（ＣＨ３）２Ｏ（Ｓｉ（ＣＨ３）２Ｏ）２Ｓｉ（ＣＨ３）２（ＣＨ２）２−、
−ＣＯＮＨ−（ＣＨ２）３Ｓｉ（ＣＨ３）２Ｏ（Ｓｉ（ＣＨ３）２Ｏ）３Ｓｉ（ＣＨ３）２（ＣＨ２）２−、
−ＣＯＮＨ−（ＣＨ２）３Ｓｉ（ＣＨ３）２Ｏ（Ｓｉ（ＣＨ３）２Ｏ）１０Ｓｉ（ＣＨ３）２（ＣＨ２）２−、
−ＣＯＮＨ−（ＣＨ２）３Ｓｉ（ＣＨ３）２Ｏ（Ｓｉ（ＣＨ３）２Ｏ）２０Ｓｉ（ＣＨ３）２（ＣＨ２）２−、
−Ｃ（Ｏ）Ｏ−（ＣＨ２）３−、
−Ｃ（Ｏ）Ｏ−（ＣＨ２）６−、
−ＣＨ２−Ｏ−（ＣＨ２）３−Ｓｉ（ＣＨ３）２−（ＣＨ２）２−Ｓｉ（ＣＨ３）２−（ＣＨ２）２−、
−ＣＨ２−Ｏ−（ＣＨ２）３−Ｓｉ（ＣＨ３）２−（ＣＨ２）２−Ｓｉ（ＣＨ３）２−ＣＨ（ＣＨ３）−、
−ＣＨ２−Ｏ−（ＣＨ２）３−Ｓｉ（ＣＨ３）２−（ＣＨ２）２−Ｓｉ（ＣＨ３）２−（ＣＨ２）３−、
−ＣＨ２−Ｏ−（ＣＨ２）３−Ｓｉ（ＣＨ３）２−（ＣＨ２）２−Ｓｉ（ＣＨ３）２−ＣＨ（ＣＨ３）−ＣＨ２−、
−ＯＣＨ２−、
−Ｏ（ＣＨ２）３−、
−ＯＣＦＨＣＦ２−、
【化１９】
0006908171.tif 000020
などが挙げられる。
【０２２２】
さらに別の態様において、ＸＡは、それぞれ独立して、式：−（Ｒ１６）ｘ１１−（ＣＦＲ１７）ｙ１１−（ＣＨ２）ｚ１１−で表される基である。式中、ｘ１１、ｙ１１およびｚ１１は、それぞれ独立して、０〜１０の整数であり、ｘ１１、ｙ１１およびｚ１１の和は１以上であり、括弧でくくられた各繰り返し単位の存在順序は式中において任意である。
【０２２３】
上記式中、Ｒ１６は、各出現においてそれぞれ独立して、酸素原子、フェニレン、カルバゾリレン、−ＮＲ１８−（式中、Ｒ１８は、水素原子または有機基を表す）または２価の有機基である。好ましくは、Ｒ１８は、酸素原子または２価の極性基である。
【０２２４】
上記「２価の極性基」としては、特に限定されないが、−Ｃ（Ｏ）−、−Ｃ（＝ＮＲ１９）−、およびＣ（Ｏ）ＮＲ１９−（これらの式中、Ｒ１９は、水素原子または低級アルキル基を表す）が挙げられる。当該「低級アルキル基」は、例えば、炭素数１〜６のアルキル基、例えばメチル、エチル、ｎ−プロピルであり、これらは、１個またはそれ以上のフッ素原子により置換されていてもよい。
【０２２５】
上記式中、Ｒ１７は、各出現においてそれぞれ独立して、水素原子、フッ素原子または低級フルオロアルキル基であり、好ましくはフッ素原子である。当該「低級フルオロアルキル基」は、例えば、炭素数１〜６、好ましくは炭素数１〜３のフルオロアルキル基、好ましくは炭素数１〜３のパーフルオロアルキル基、より好ましくはトリフルオロメチル基、ペンタフルオロエチル基、さらに好ましくはトリフルオロメチル基である。
【０２２６】
さらに別の態様において、ＸＡの例として、下記の基が挙げられる：
【化２０】
0006908171.tif 000021
［式中、
Ｒ４１は、それぞれ独立して、水素原子、フェニル基、炭素数１〜６のアルキル基、またはＣ１−６アルコキシ基好ましくはメチル基であり；
各ＸＡ基において、Ｔのうち任意のいくつかは、分子主鎖のＲＦ１またはＲＦ２に結合する以下の基：
−ＣＨ２Ｏ（ＣＨ２）２−、
−ＣＨ２Ｏ（ＣＨ２）３−、
−ＣＦ２Ｏ（ＣＨ２）３−、
−（ＣＨ２）２−、
−（ＣＨ２）３−、
−（ＣＨ２）４−、
−ＣＯＮＨ−（ＣＨ２）３−、
−ＣＯＮ（ＣＨ３）−（ＣＨ２）３−、
−ＣＯＮ（Ｐｈ）−（ＣＨ２）３−（式中、Ｐｈはフェニルを意味する）、または
【化２１】
0006908171.tif 000022
［式中、Ｒ４２は、それぞれ独立して、水素原子、Ｃ１−６のアルキル基またはＣ１−６のアルコキシ基、好ましくはメチル基またはメトキシ基、より好ましくはメチル基を表す。］
であり、別のＴのいくつかは、分子主鎖のＲＳｉに結合し、存在する場合、残りのＴは、それぞれ独立して、メチル基、フェニル基、Ｃ１−６アルコキシ基またはラジカル捕捉基または紫外線吸収基である。
【０２２７】
ラジカル捕捉基は、光照射で生じるラジカルを捕捉できるものであれば特に限定されないが、例えばベンゾフェノン類、ベンゾトリアゾール類、安息香酸エステル類、サリチル酸フェニル類、クロトン酸類、マロン酸エステル類、オルガノアクリレート類、ヒンダードアミン類、ヒンダードフェノール類、またはトリアジン類の残基が挙げられる。
【０２２８】
紫外線吸収基は、紫外線を吸収できるものであれば特に限定されないが、例えばベンゾトリアゾール類、ヒドロキシベンゾフェノン類、置換および未置換安息香酸もしくはサリチル酸化合物のエステル類、アクリレートまたはアルコキシシンナメート類、オキサミド類、オキサニリド類、ベンゾキサジノン類、ベンゾキサゾール類の残基が挙げられる。
【０２２９】
好ましい態様において、好ましいラジカル捕捉基または紫外線吸収基としては、
【化２２】
0006908171.tif 000023
が挙げられる。
【０２３０】
この態様において、ＸＡは、それぞれ独立して、３〜１０価の有機基であり得る。
【０２３１】
さらに別の態様において、ＸＡの例として、下記の基が挙げられる：
【化２３】
0006908171.tif 000024
［式中、Ｒ２５、Ｒ２６およびＲ２７は、それぞれ独立して２〜６価の有機基であり、
Ｒ２５は、少なくとも１つのＲＦ１に結合し、Ｒ２６およびＲ２７は、それぞれ、少なくとも１つのＲＳｉに結合する。］
【０２３２】
一の態様において、上記Ｒ２５は、単結合、Ｃ１−２０アルキレン基、Ｃ３−２０シクロアルキレン基、Ｃ５−２０アリーレン基、−Ｒ５７−Ｘ５８−Ｒ５９−、−Ｘ５８−Ｒ５９−、または−Ｒ５７−Ｘ５８−である。上記、Ｒ５７およびＲ５９は、それぞれ独立して、単結合、Ｃ１−２０アルキレン基、Ｃ３−２０シクロアルキレン基、またはＣ５−２０アリーレン基である。上記Ｘ５８は、−Ｏ−、−Ｓ−、−ＣＯ−、−Ｏ−ＣＯ−または−ＣＯＯ−である。
【０２３３】
一の態様において、上記Ｒ２６およびＲ２７は、それぞれ独立して、炭化水素、または炭化水素の端または主鎖中にＮ、ＯおよびＳから選択される少なくとも１つの原子を有する基であり、好ましくは、Ｃ１−６アルキル基、−Ｒ３６−Ｒ３７−Ｒ３６−、−Ｒ３６−ＣＨＲ３８２−などが挙げられる。ここに、Ｒ３６は、それぞれ独立して、単結合または炭素数１〜６のアルキル基、好ましくは炭素数１〜６のアルキル基である。Ｒ３７は、Ｎ、ＯまたはＳであり、好ましくはＮまたはＯである。Ｒ３８は、−Ｒ４５−Ｒ４６−Ｒ４５−、−Ｒ４６−Ｒ４５−または−Ｒ４５−Ｒ４６−である。ここに、Ｒ４５は、それぞれ独立して、炭素数１〜６のアルキル基である。Ｒ４６は、Ｎ、ＯまたはＳであり、好ましくはＯである。
【０２３４】
この態様において、ＸＡは、それぞれ独立して、３〜１０価の有機基であり得る。
【０２３５】
一の態様において、Ｒ２５、Ｒ２６およびＲ２７は、それぞれ独立して２価の有機基であり、Ｒ２５は、ＲＦ１に結合し、Ｒ２６およびＲ２７は、それぞれ、ＲＳｉに結合する。本態様において、ＸＡは、３価の有機基であり、即ち、本態様において、式（１ａ）においてαは１、βは２、式（１ｂ）において、γは２である。各記号は、それぞれ上記と同意義である。
【０２３６】
一の態様において、フルオロポリエーテル基含有シラン化合物（化合物（１−ａ）と称することがある）は、
式（１ａ）で表される化合物であり；
ＲＦ１は、Ｒｆ１−ＲＦ−Ｏｑ−で表され；
Ｒｆ１は、Ｃ１−１６パーフルオロアルキル基であり、好ましくは直鎖のＣ１−６パーフルオロアルキル基、より好ましくはＣ１−３パーフルオロアルキル基であり、例えばＣＦ３ＣＦ２基であり；
ＲＦは、それぞれ独立して、式（ｆ２）、（ｆ４）、または（ｆ５）で表される基であり、好ましくは式（ｆ５）で表される基であり、例えば、−（ＯＣ２Ｆ４）ｅ−（ＯＣＦ２）ｆ−で表される基であってもよく；
ｅ／ｆ比が、１．０〜２．０、好ましくは１．０〜１．５であり、より好ましくは１．０〜１．２であり；
ｐは、０または１であり；
ＸＡが、以下の基：
0006908171.tif 000025
［式中、Ｒ２５は、少なくとも１つのＲＦ１に結合し、Ｒ２６およびＲ２７は、それぞれ、少なくとも１つのＲＳｉに結合する。］
で表され；
Ｒ２５は、−Ｒ５７−Ｘ５８−Ｒ５９−、−Ｘ５８−Ｒ５９−、または−Ｒ５７−Ｘ５８−であり、好ましくは、−Ｒ５７−Ｘ５８−であり；
Ｒ５７およびＲ５９は、それぞれ独立して、−Ｒ５６−、または−Ｒ５６−Ｏ−Ｒ５６−であり、好ましくは−Ｒ５６−Ｏ−Ｒ５６−であり；
Ｒ５６は、各出現においてそれぞれ独立して、Ｃ１−３アルキレン基、例えば、メチレン基であり；
Ｘ５８は、−ＣＯ−、−Ｏ−ＣＯ−または−ＣＯＯ−であり、好ましくは−ＣＯ−であり；
上記Ｒ２６およびＲ２７は、それぞれ独立して、Ｃ１−６アルキレン基であり、例えば、Ｃ３アルキレン基であり；
ＲＳｉが、式（Ｓ２）：
0006908171.tif 000026
で表され；
式（Ｓ２）において、Ｒ１１、Ｒ１２およびｎ１は上記と同意義であり；
ｎ１は好ましくは３である。
【０２３７】
一の態様において、フルオロポリエーテル基含有シラン化合物（化合物（１−ｂ）と称することがある）は、
式（１ａ）または（１ｂ）、好ましくは（１ａ）で表される化合物であり；
ＲＦ１は、Ｒｆ１−ＲＦ−Ｏｑ−で表され；
ＲＦ２は、−Ｒｆ２ｐ−ＲＦ−Ｏｑ−で表され；
Ｒｆ１は、１個またはそれ以上のフッ素原子により置換されていてもよいＣ１−６アルキレン基であり、好ましくはＣ１−１６パーフルオロアルキル基であり、より好ましくは直鎖のＣ１−６パーフルオロアルキル基、さらに好ましくはＣ１−３パーフルオロアルキル基であり；
Ｒｆ２は、Ｃ１−６パーフルオロアルキレン基であり、さらに好ましくはＣ１−３パーフルオロアルキレン基であり；
ＲＦは、それぞれ独立して、式（ｆ２）、（ｆ４）、または（ｆ５）で表される基であり、好ましくは式（ｆ５）で表される基であり、例えば、−（ＯＣ２Ｆ４）ｅ−（ＯＣＦ２）ｆ−で表される基であってもよく；
ｅ／ｆ比は、０．２以上０．９未満であり、０．４以上０．８以下であることが好ましく、例えば、０．５以上０．７以下、０．５５以上０．７以下、０．５５以上０．６５以下であってもよく；
ｐは、０または１であり、ｑは０または１であり；
ＸＡは、Ｃ１−２０アルキレン基、−（ＣＨ２）ｓ５−Ｘ５３−、または−（ＣＨ２）ｓ５−Ｘ５３−（ＣＨ２）ｔ５−で表され；
Ｘ５３は、−Ｏ−、−ＣＯＮＲ５４−、または−Ｏ−ＣＯＮＲ５４−であり、好ましくは−ＣＯＮＲ５４−であり；
Ｒ５４は、各出現においてそれぞれ独立して、水素原子、フェニル基またはＣ１−６アルキル基を表し；
ｓ５は、１〜２０の整数であり；
ｔ５は、１〜２０の整数であり；
ＲＳｉは、式（Ｓ３）で表され；
式（Ｓ３）においては、好ましくはｋ１が２または３、より好ましくは３；ｐ１は０；ｑ１は好ましくは２または３、より好ましくは３である。
【０２３８】
一の態様において、フルオロポリエーテル基含有シラン化合物（化合物（１−ｃ）と称することがある）は、
式（１ａ）または（１ｂ）、好ましくは（１ａ）で表される化合物であり；
ＲＦ１は、Ｒｆ１−ＲＦ−Ｏｑ−で表され；
ＲＦ２は、−Ｒｆ２ｐ−ＲＦ−Ｏｑ−で表され；
Ｒｆ１は、１個またはそれ以上のフッ素原子により置換されていてもよいＣ１−６アルキレン基であり、好ましくはＣ１−１６パーフルオロアルキル基であり、より好ましくは直鎖のＣ１−６パーフルオロアルキル基、さらに好ましくはＣ１−３パーフルオロアルキル基であり；
Ｒｆ２は、Ｃ１−６パーフルオロアルキレン基であり、さらに好ましくはＣ１−３パーフルオロアルキレン基であり；
ＲＦは、それぞれ独立して、式（ｆ２）、（ｆ４）、または（ｆ５）で表される基であり、好ましくは式（ｆ５）で表される基であり、例えば、−（ＯＣ２Ｆ４）ｅ−（ＯＣＦ２）ｆ−で表される基であってもよく；
ｅ／ｆ比は、０．２以上０．９未満であり、０．４以上０．８以下であることが好ましく、例えば、０．５以上０．７以下、０．５５以上０．７以下、０．５５以上０．６５以下であってもよく；
ｐは、０または１であり、ｑは０または１であり；
ＸＡは、Ｃ１−２０アルキレン基、−（ＣＨ２）ｓ５−Ｘ５３−、または−（ＣＨ２）ｓ５−Ｘ５３−（ＣＨ２）ｔ５−で表され；
Ｘ５３は、−Ｏ−、−ＣＯＮＲ５４−、または−Ｏ−ＣＯＮＲ５４−であり、好ましくは−ＣＯＮＲ５４−であり；
Ｒ５４は、各出現においてそれぞれ独立して、水素原子、フェニル基またはＣ１−６アルキル基を表し；
ｓ５は、１〜２０の整数であり；
ｔ５は、１〜２０の整数であり；
ＲＳｉは、式（Ｓ４）で表され；
式（Ｓ４）においては、ｋ２は０；ｌ２は好ましくは２または３、より好ましくは３；ｎ２は、好ましくは２または３、より好ましくは３である。
【０２３９】
一の態様において、フルオロポリエーテル基含有シラン化合物は、式（１ａ）で表される化合物である。
【０２４０】
一の態様において、フルオロポリエーテル基含有シラン化合物は、式（１ｂ）で表される化合物である。
【０２４１】
一の態様において、本開示の表面処理剤中、フルオロポリエーテル基含有シラン化合物は、式（１ａ）で表される化合物および式（１ｂ）で表される化合物である。
【０２４２】
本開示の表面処理剤中、式（１ａ）で表される化合物と式（１ｂ）で表される化合物との合計に対して、式（１ｂ）で表される化合物が、好ましくは０．１モル％以上３５モル％以下である。式（１ａ）で表される化合物と式（１ｂ）で表される化合物との合計に対する式（１ｂ）で表される化合物の含有量の下限は、好ましくは０．１モル％、より好ましくは０．２モル％、さらに好ましくは０．５モル％、さらにより好ましくは１モル％、特に好ましくは２モル％、特別には５モル％であり得る。式（１ａ）で表される化合物と式（１ｂ）で表される化合物との合計に対する式（１ｂ）で表される化合物の含有量の上限は、好ましくは３５モル％、より好ましくは３０モル％、さらに好ましくは２０モル％、さらにより好ましくは１５モル％または１０モル％であり得る。式（１ａ）で表される化合物と式（１ｂ）で表される化合物との合計に対する式（１ｂ）で表される化合物は、好ましくは０．１モル％以上３０モル％以下、より好ましくは０．１モル％以上２０モル％以下、さらに好ましくは０．２モル％以上１０モル％以下、さらにより好ましくは０．５モル％以上１０モル％以下、特に好ましくは１モル％以上１０モル％以下、例えば２モル％以上１０モル％以下または５モル％以上１０モル％以下である。式（１ｂ）で表される化合物をかかる範囲とすることにより、形成される表面処理層の摩擦耐久性をより向上させることができる。
【０２４３】
上記の式（１ａ）または（１ｂ）で表される化合物は、例えば、上記特許文献１、特許文献２等に記載の方法により得ることができる。
【０２４４】
（アミノ基含有シラン化合物）
アミノ基含有シラン化合物は、少なくとも１つのアミノ基を含有するシラン化合物であり、式（２）で表される。
【化２４】
0006908171.tif 000027
【０２４５】
上記ＲＮは、それぞれ独立して、アミノ基を含有する１価の有機基である。上記ＲＮは、少なくとも１つのアミノ基（例えば、１〜３のアミノ基）を有し得、例えば、１つのアミノ基を含有する。
【０２４６】
ＲＮにおいて、アミノ基は、少なくともＲＮの末端部分に存在することが好ましい。例えば、ＲＮは、アミノ基を１つのみ有し、該アミノ基は、ＲＮの末端部分のみに存在してもよい。ここで、末端部分とは、ＲＮにおいて、Ｓｉ原子と結合する部分から最も離れた部分を示す。
【０２４７】
即ち、ＲＮは、それぞれ独立して、−ＲＮ１−ＮＨＲＮ２で表されることが好ましい。
【０２４８】
上記ＲＮ１は、２価の有機基である。
【０２４９】
ＲＮ１は、直鎖状であってもよく、分岐構造を有していてもよく、環構造を有していてもよい。
【０２５０】
一の態様において、ＲＮ１は、直鎖状である。
【０２５１】
ＲＮ１において、２価の有機基は、好ましくは−（ＲＮ１１）ｓ１１−（ＸＮ１１）ｓ１２−で表される。式中、ＲＮ１１は、それぞれ独立して、Ｃ１−５のアルキレン基であり；ＸＮ１１は、それぞれ独立して、−ＮＨ−、−Ｏ−、−Ｃ（＝Ｏ）−、または−Ｓ−であり；ｓ１１は０〜４の整数であり、ｓ１２は０〜４の整数であり；ｓ１１およびｓ１２の合計は１以上である。ここで、ｓ１１およびｓ１２を付して括弧でくくられた繰り返し単位の存在順序は式中において任意である。
【０２５２】
一の態様において、ＲＮ１は、−ＲＮ１１−で表される。ここで、ＲＮ１は、Ｃ１−５のアルキレン基であり、より好ましくはＣ１−３のアルキレン基であり、例えばプロピレン基（より具体的には、ｎ−プロピレン基）である。
【０２５３】
一の態様において、ＲＮ１は、−ＲＮ１１−ＸＮ１１−ＲＮ１１−で表される。ＲＮ１１、およびＸＮ１１は上記と同意義であり、好ましくは、ＸＮ１１は、−Ｏ−、−Ｃ（＝Ｏ）−、または−Ｓ−である。
【０２５４】
上記ＲＮ２は、水素原子またはＣ１−５のアルキル基であり、好ましくは、水素原子またはＣ１−４のアルキル基であり、より好ましくは水素原子である。
【０２５５】
上記Ｒ８１は、それぞれ独立して、水酸基または加水分解性基であり、好ましくは加水分解性基である。加水分解性基としては、−ＯＲｈ、−ＯＣＯＲｈ、−Ｏ−Ｎ＝ＣＲｈ２、−ＮＲｈ２、−ＮＨＲｈ、ハロゲン（これら式中、Ｒｈは、置換または非置換のＣ１−４アルキル基を示す）などが挙げられる。
【０２５６】
上記Ｒ８２は、それぞれ独立して、水素原子または１価の有機基である。ただし、Ｒ８２は、加水分解性基およびアミノ基を含有しない。
【０２５７】
一の態様において、Ｒ８２は、水素原子である。
【０２５８】
一の態様において、Ｒ８２は、１価の有機基である。
【０２５９】
Ｒ８２は、直鎖状であってもよく、分岐構造を有していてもよく、環状構造を有していてもよいが、好ましくは直鎖状である。Ｒ８２は、好ましくは、Ｃ１−３アルキル基、より好ましくはメチル基である。
【０２６０】
Ｒ８２において、１価の有機基、具体的には、炭素原子に結合した水素原子は、ハロゲン原子により置換されていてもよい。ここで、ハロゲン原子は、即ち、フッ素原子、塩素原子、臭素原子またはヨウ素原子であり、好ましくは、フッ素原子または塩素原子である。
【０２６１】
一の態様においては、Ｒ８２において、１価の有機基は、ハロゲン原子によって置換されていない。
【０２６２】
ｓ１は、それぞれ独立して、１〜３の整数であり；ｓ２は、それぞれ独立して、１〜３の整数であり；ｓ３は、それぞれ独立して、０〜２の整数である。ただし、ｓ１、ｓ２およびｓ３の合計は４である。
【０２６３】
好ましくは、ｓ１は、１または２であり；ｓ２は、２または３であり；ｓ３は、０または１である。
【０２６４】
一の態様において、ｓ１は、１であり；ｓ２は、２であり；ｓ３は、１である。
【０２６５】
一の態様において、ｓ１は、１であり；ｓ２は、３であり；ｓ３は、０である。
【０２６６】
一の態様において、式（２）で表される化合物は、分子構造中にフルオロポリエーテル基、具体的には、ＲＦで表される基を含まない。
【０２６７】
一の態様において、式（２）で表される化合物は、分子構造中にフッ素原子を含まない。
【０２６８】
好ましくは、式（２）で表される化合物は、分子構造中にＳｉ原子を１つのみ有する。
【０２６９】
式（２）で表される化合物としては、特に限定されないが、例えば以下の化合物を挙げることができる。
３−アミノプロピルトリメトキシシラン、
３−アミノプロピルトリエトキシシラン、
３−アミノプロピルジメトキシメチルシラン、
３−アミノプロピルジエトキシメチルシラン。
【０２７０】
（エポキシ基含有シラン化合物）
エポキシ基含有シラン化合物は、少なくとも１つのエポキシ基を含有するシラン化合物であり、式（３）で表される。
【化２５】
0006908171.tif 000028
【０２７１】
上記ＲＥは、それぞれ独立して、エポキシ基を含有する１価の有機基である。上記ＲＥは、少なくとも１つのエポキシ基（例えば、１〜２のエポキシ基）を有し得、好ましくは、１つのエポキシ基を含有する。
【０２７２】
ＲＥにおいて、１価の有機基は、上記と同意義である。
【０２７３】
ＲＥにおいて、エポキシ基は、少なくともＲＥの末端部分に存在することが好ましく、ＲＥの末端部分のみに存在することがより好ましい。ここで、末端部分とは、ＲＥにおいて、Ｓｉ原子と結合する部分から最も離れた部分を示す。
【０２７４】
即ち、ＲＥは、それぞれ独立して、−ＲＥ１ＸＥで表されることが好ましい。
【０２７５】
上記ＸＥは、エポキシ基、または脂環式エポキシ基である。
【０２７６】
上記脂環式エポキシ基とは、３員環であるエポキシ基と、該３員環とは別の環構造とを有する。即ち、脂環式エポキシ基は、酸素原子および２つの炭素原子が３員の環構造（即ちエポキシ基）を構成し、３員環および該３員環とは別の環構造は、上記の３員環に含まれる２つの炭素原子を共有して結合する。該別の環構造としては、例えば、５〜１０員の環構造、５〜７員の環構造等を挙げることができる。
【０２７７】
脂環式エポキシ基としては、例えば、エポキシシクロヘキシル基を挙げることができる。
【０２７８】
ＸＥは、好ましくは、エポキシ基である。
【０２７９】
上記ＲＥ１は、２価の有機基である。２価の有機基は、上記と同意義である。
【０２８０】
ＲＥ１は、直鎖状であってもよく、分岐構造を有していてもよく、環構造を有していてもよい。
【０２８１】
一の態様において、ＲＥ１は、直鎖状である。
【０２８２】
上記ＲＥ１において、２価の有機基は、好ましくは−（ＲＥ１１）ｔ１１−（ＸＥ１１）ｔ１２−で表される。式中、ＲＥ１１は、それぞれ独立して、Ｃ１−５のアルキレン基であり；ＸＥ１１は、それぞれ独立して、−ＮＨ−、−Ｏ−、または−Ｃ（＝Ｏ）−であり；ｔ１１は０〜４の整数であり、ｔ１２は０〜４の整数であり；ｔ１１およびｔ１２の合計は１以上である。ここで、ｔ１１およびｔ１２を付して括弧でくくられた繰り返し単位の存在順序は式中において任意である。なお、本明細書において、ＲＥ１として記載している構造は、左側がＳｉ原子に、右側がエポキシ基にそれぞれ結合する。
【０２８３】
一の態様において、ＲＥ１は、−ＲＥ１１−ＸＥ１１−ＲＥ１１−で表される。ＲＥ１１、およびＸＥ１１は、それぞれ上記と同意義である。
【０２８４】
本態様において、好ましくは、ＸＥ１１は−Ｏ−であり、ＲＥ１１はそれぞれ独立して、Ｃ１−３アルキレン基である。例えば、ＲＥ１は、−（ＣＨ２）３−Ｏ−（ＣＨ２）−である。
【０２８５】
上記Ｒ９１は、それぞれ独立して、水酸基または加水分解性基であり、好ましくは加水分解性基である。加水分解性基としては、−ＯＲｈ、−ＯＣＯＲｈ、−Ｏ−Ｎ＝ＣＲｈ２、−ＮＲｈ２、−ＮＨＲｈ、ハロゲン（これら式中、Ｒｈは、置換または非置換のＣ１−４アルキル基を示す）などが挙げられる。
【０２８６】
上記Ｒ９２は、それぞれ独立して、水素原子または１価の有機基である。ただし、Ｒ９２は、加水分解性基およびエポキシ基を含有しない。
【０２８７】
一の態様において、Ｒ９２は、水素原子である。
【０２８８】
一の態様において、Ｒ９２は、１価の有機基である。
【０２８９】
Ｒ９２において、１価の有機基として、例えば、Ｃ１−４アルキル基を挙げることができる。これらの構造は、直鎖状であってもよく、分岐構造を有していてもよく、環状構造を有していてもよいが、好ましくは直鎖状である。Ｒ９２は、好ましくは、Ｃ１−３アルキル基、より好ましくはメチル基である。
【０２９０】
Ｒ９２において、１価の有機基、具体的には、炭素原子に結合した水素原子は、ハロゲン原子により置換されていてもよい。ここで、ハロゲン原子は、即ち、フッ素原子、塩素原子、臭素原子またはヨウ素原子であり、好ましくは、フッ素原子または塩素原子である。
【０２９１】
一の態様においては、Ｒ９２において、１価の有機基は、ハロゲン原子によって置換されていない。
【０２９２】
ｔ１は、それぞれ独立して、１〜３の整数であり；ｔ２は、それぞれ独立して、１〜３の整数であり；ｔ３は、それぞれ独立して、０〜２の整数である。ただし、ｔ１、ｔ２およびｔ３の合計は４である。
【０２９３】
好ましくは、ｔ１は、１または２であり；ｔ２は、２または３であり；ｔ３は、０または１である。
【０２９４】
一態様において、ｔ１は、１であり；ｔ２は、３であり；ｔ３は、０である。
【０２９５】
一態様において、ｔ１は、１であり；ｔ２は、２であり；ｔ３は、１である。
【０２９６】
一の態様において、式（３）で表される化合物は、分子構造中にフルオロポリエーテル基、具体的には、ＲＦで表される基を含まない。
【０２９７】
一の態様において、式（３）で表される化合物は、分子構造中にフッ素原子を含まない。
【０２９８】
好ましくは、式（３）で表される化合物は、分子構造中にＳｉ原子を１つのみ有する。
【０２９９】
式（３）で表される化合物としては、特に限定されないが、例えば以下の化合物を挙げることができる。
【化２６】
0006908171.tif 000029
【０３００】
上記のように、本開示の表面処理剤は、式（１ａ）または（１ｂ）で表されるフルオロポリエーテル基含有シラン化合物とともに、式（２）で表されるアミノ基含有シラン化合物、および式（３）で表されるエポキシ基含有シラン化合物を含むことを特徴とする。本開示の表面処理剤は、例えば、撥水性、撥油性、防汚性（例えば指紋等の汚れの付着を防止する）、防水性（電子部品等への水の浸入を防止する）、表面滑り性（または潤滑性、例えば指紋等の汚れの拭き取り性や、指に対する優れた触感）、摩擦耐久性等の良好な表面処理層の形成に寄与し得る。
【０３０１】
本開示の表面処理剤において、以下のように考えられる。なお、本開示は、以下の理論に拘束されるものではない。
本開示の表面処理剤に含まれる化合物の加水分解性基またはＯＨ部分が、架橋構造を形成し得る。また、上記の加水分解性基またはＯＨ部分は、基材と結合し得る。その結果、本開示の表面処理剤を用いることにより、表面処理層と基材との密着性が良好になるとともに、高密度の含フッ素表面処理層を形成でき、撥水性、撥油性、防汚性（例えば指紋等の汚れの付着を防止する）、防水性（電子部品等への水の浸入を防止する）、表面滑り性等の表面処理層の物性も良好になると考えられる。
【０３０２】
一の態様において、
アミノ基含有シラン化合物において、
ＲＮは、−ＲＮ１−ＮＨ２で表され；
ＲＮ１は、Ｃ１−３のアルキレン基、例えばｎ−プロピレン基であり；
ｓ１は１、ｓ２は２、ｓ３は１、または、ｓ１は１、ｓ２は３、ｓ３は０であり；
エポキシ基含有シラン化合物において、
ＲＥは、−ＲＥ１ＸＥで表され；
ＸＥは、エポキシ基であり；
ＲＥ１は、−ＲＥ１１−ＸＥ１１−ＲＥ１１−で表され；
ＲＥ１１は、それぞれ独立してＣ１−３アルキレン基であり；
ＸＥ１１は、−Ｏ−であり；
好ましくは、ＲＥ１は、−Ｃ１−３アルキレン基−Ｏ−ＣＨ２−であり；
ｔ１は１、ｔ２は３、ｔ３は０、または、ｔ１は１、ｔ２は２、ｔ３は１、好ましくは、ｔ１は１、ｔ２は３、ｔ３は０である。
【０３０３】
一の態様において、
フルオロポリエーテル基含有シラン化合物において、
該シラン化合物は、化合物（１−ａ）、化合物（１−ｂ）および化合物（１−ｃ）からなる群より選ばれる少なくとも１つであり；
アミノ基含有シラン化合物において、
ＲＮは、−ＲＮ１−ＮＨ２で表され；
ＲＮ１は、Ｃ１−３のアルキレン基、例えばｎ−プロピレン基であり；
ｓ１は１、ｓ２は２、ｓ３は１、または、ｓ１は１、ｓ２は３、ｓ３は０であり；
エポキシ基含有シラン化合物において、
ＲＥは、−ＲＥ１ＸＥで表され；
ＸＥは、エポキシ基であり；
ＲＥ１は、−ＲＥ１１−ＸＥ１１−ＲＥ１１−で表され；
ＲＥ１１は、それぞれ独立してＣ１−３アルキレン基であり；
ＸＥ１１は、−Ｏ−であり；
好ましくは、ＲＥ１は、−Ｃ１−３アルキレン基−Ｏ−ＣＨ２−であり；
ｔ１は１、ｔ２は３、ｔ３は０、または、ｔ１は１、ｔ２は２、ｔ３は１であり、好ましくは、ｔ１は１、ｔ２は３、ｔ３は０である。本態様の表面処理剤に含まれるフルオロポリエーテル基含有シラン化合物は、フルオロポリエーテル基がシュリンクした形状を有し得る。このようなフルオロポリエーテル基含有シラン化合物を、アミノ基含有シラン化合物およびエポキシ基含有シラン化合物とともに用いることによって、フルオロポリエーテル基がより高密度に存在し得、形成される表面処理剤の物性がより良好になり得る。
【０３０４】
一の態様において、
フルオロポリエーテル基含有シラン化合物において、
該シラン化合物は、式（１ａ）または（１ｂ）で表される化合物、好ましくは（１ａ）で表される化合物であり；
ＲＦは、それぞれ独立して、式（ｆ２）、（ｆ４）、または（ｆ５）で表される基であり、好ましくは式（ｆ５）で表される基であり、例えば、−（ＯＣ２Ｆ４）ｅ−（ＯＣＦ２）ｆ−で表される基であってもよく；
ｅ／ｆ比は、０．２以上０．９未満であり、０．４以上０．８以下であることが好ましく、例えば０．５以上０．７以下、０．５５以上０．７以下、０.５５以上０．６５以下であってもよく；
α、βおよびγは、１であり；
ＸＡは、Ｃ１−２０アルキレン基、−（ＣＨ２）ｓ５−Ｘ５３−、または−（ＣＨ２）ｓ５−Ｘ５３−（ＣＨ２）ｔ５−で表され；
Ｘ５３は、−Ｏ−、−ＣＯＮＲ５４−、または−Ｏ−ＣＯＮＲ５４−であり、好ましくは−ＣＯＮＲ５４−であり；
Ｒ５４は、各出現においてそれぞれ独立して、水素原子、フェニル基またはＣ１−６アルキル基を表し；
ｓ５は、１〜２０の整数であり、ｔ５は、１〜２０の整数であり；
ＲＳｉは、式（Ｓ１）、（Ｓ２）、（Ｓ３）または（Ｓ４）で表され、好ましくは、式（Ｓ３）または（Ｓ４）で表され； 
式（Ｓ３）においては、好ましくはｋ１が２または３、より好ましくは３；ｐ１は０；ｑ１は好ましくは２または３、より好ましくは３であり；
式（Ｓ４）においては、ｋ１が０；ｌ２は好ましくは２または３、より好ましくは３；ｎ２は、好ましくは２または３、より好ましくは３であり；
アミノ基含有シラン化合物において、
ＲＮは、−ＲＮ１−ＮＨ２で表され；
ＲＮ１は、Ｃ１−３のアルキレン基、例えばｎ−プロピレン基であり；
ｓ１は１、ｓ２は２、ｓ３は１、または、ｓ１は１、ｓ２は３、ｓ３は０であり；
エポキシ基含有シラン化合物において、
ＲＥは、−ＲＥ１ＸＥで表され；
ＸＥは、エポキシ基であり；
ＲＥ１は、−ＲＥ１１−ＸＥ１１−ＲＥ１１−で表され；
ＲＥ１１は、それぞれ独立してＣ１−３のアルキレン基であり；
ＸＥ１１は、−Ｏ−であり；
好ましくは、ＲＥ１は、−Ｃ１−３のアルキレン基−Ｏ−ＣＨ２−であり；
ｔ１は１、ｔ２は３、ｔ３は０、または、ｔ１は１、ｔ２は２、ｔ３は１であり、好ましくは、ｔ１は１、ｔ２は３、ｔ３は０である。本態様の表面処理剤に含まれるフルオロポリエーテル基含有シラン化合物は、フルオロポリエーテル基がシュリンクした形状を有し得る。このようなフルオロポリエーテル基含有シラン化合物を、アミノ基含有シラン化合物およびエポキシ基含有シラン化合物とともに用いることによって、フルオロポリエーテル基がより高密度に存在し得、形成される表面処理剤の物性がより良好になり得る。
【０３０５】
一の態様において、本開示の表面処理剤は、固形分１００質量部に対して、式（１ａ）で表されるフルオロポリエーテル基含有シラン化合物および式（１ｂ）で表されるフルオロポリエーテル基含有シラン化合物を、５０〜９９質量部含むことが好ましい。本開示の表面処理剤は、固形分１００質量部に対して、式（１ａ）で表されるフルオロポリエーテル基含有シラン化合物および式（１ｂ）で表されるフルオロポリエーテル基含有シラン化合物を、より好ましくは、７０質量部以上、さらに好ましくは８０質量部以上、特に好ましくは９０質量部以上含む。
【０３０６】
なお、本明細書において、「固形分」は、式（１ａ）で表されるフルオロポリエーテル基含有シラン化合物および式（１ｂ）で表されるフルオロポリエーテル基含有シラン化合物、式（２）で表されるアミノ基含有シラン化合物、および式（３）で表されるエポキシ基含有シラン化合物である。
【０３０７】
一の態様において、本開示の表面処理剤は、固形分１００質量部に対して、式（１ａ）で表されるフルオロポリエーテル基含有シラン化合物および式（１ｂ）で表されるフルオロポリエーテル基含有シラン化合物を、好ましくは８０〜９９質量部、より好ましくは９０〜９９質量部含む。
【０３０８】
一の態様において、本開示の表面処理剤は、フルオロポリエーテル基含有シラン化合物１００質量部に対して、式（２）で表されるアミノ基含有シラン化合物を、０．５〜２５質量部含むことが好ましい。本開示の表面処理剤は、フルオロポリエーテル基含有シラン化合物１００質量部に対して、式（２）で表されるアミノ基含有シラン化合物を、より好ましくは１５質量部以下、さらに好ましくは５質量部以下含む。
【０３０９】
一の態様において、本開示の表面処理剤は、フルオロポリエーテル基含有シラン化合物１００質量部に対して、式（２）で表されるアミノ基含有シラン化合物を、好ましくは０．５〜１５質量部、より好ましくは０．５〜５質量部含む。
【０３１０】
一の態様において、本開示の表面処理剤は、フルオロポリエーテル基含有シラン化合物１００質量部に対して、式（３）で表されるエポキシ基含有シラン化合物を、０．５〜２５質量部含むことが好ましい。本開示の表面処理剤は、フルオロポリエーテル基含有シラン化合物１００質量部に対して、式（３）で表されるエポキシ基含有シラン化合物を、より好ましくは１５質量部以下、さらに好ましくは５質量部以下含む。
【０３１１】
一の態様において、本開示の表面処理剤は、フルオロポリエーテル基含有シラン化合物１００質量部に対して、式（３）で表されるエポキシ基含有シラン化合物を、好ましくは０．５〜１５質量部、より好ましくは０．５〜５質量部含む。
【０３１２】
一の態様において、本開示の表面処理剤は、フルオロポリエーテル基含有シラン化合物１００質量部に対して、
式（１ａ）で表されるフルオロポリエーテル基含有シラン化合物および式（１ｂ）で表されるフルオロポリエーテル基含有シラン化合物を、５０〜９９質量部；
式（２）で表されるアミノ基含有シラン化合物を、０．５〜２５質量部；
式（３）で表されるエポキシ基含有シラン化合物を、０．５〜２５質量部含むことが好ましく；
式（１ａ）で表されるフルオロポリエーテル基含有シラン化合物および式（１ｂ）で表されるフルオロポリエーテル基含有シラン化合物を、７０〜９９質量部；
式（２）で表されるアミノ基含有シラン化合物を、０．５〜１５質量部；
式（３）で表されるエポキシ基含有シラン化合物を、０．５〜１５質量部含むことがより好ましく；
式（１ａ）で表されるフルオロポリエーテル基含有シラン化合物および式（１ｂ）で表されるフルオロポリエーテル基含有シラン化合物を、９０〜９９質量部；
式（２）で表されるアミノ基含有シラン化合物を、０．５〜５質量部；
式（３）で表されるエポキシ基含有シラン化合物を、０．５〜５質量部含むことがさらに好ましい。
【０３１３】
一の態様において、本開示の表面処理剤は、表面処理剤１００質量部に対して、固形分を、好ましくは６０質量部以下含み、より好ましくは４０質量部以下、より好ましくは２０質量部以下含み；例えば、０．０１質量部以上含んでいてもよく、０．１質量部以上含んでいてもよく、５質量部以上含み得る。
【０３１４】
一の態様において、本開示の表面処理剤は、表面処理剤１００質量部に対して、固形分を、好ましくは０．０１〜６０質量部、より好ましくは０．０１〜４０質量部、さらに好ましくは０．１〜２０質量部含む。
【０３１５】
一の態様において、本開示の表面処理剤は、表面処理剤１００質量部に対して、固形分を、好ましくは５〜６０質量部、より好ましくは５〜４０質量部、さらに好ましくは５〜２０質量部含む。
【０３１６】
一の態様において、本開示の表面処理剤は、式（２）で表されるアミノ基含有シラン化合物１００質量部に対して、式（３）で表されるエポキシ基含有シラン化合物を、５０質量部以上含み得、８０質量部以上含んでいてもよく、１００質量部以上含んでいてもよく、１５０質量部以上含んでいてもよく；例えば、１２５質量部以下含んでいてもよい。
【０３１７】
一の態様において、本開示の表面処理剤は、式（２）で表されるアミノ基含有シラン化合物１００質量部に対して、式（３）で表されるエポキシ基含有シラン化合物を、５０〜１２５質量部含んでいてもよく、８０〜１２５質量部含んでいてもよく、１００〜１２５質量部含んでいてもよい。
【０３１８】
本開示の表面処理剤により形成された表面処理層に含まれる原子、例えば、水素原子、炭素原子、フッ素原子、ケイ素原子等の含有量は、例えば、ＮＭＲ法、赤外分光分析法を用いて測定し得る。
【０３１９】
一の態様において、本開示の表面処理剤において、フルオロポリエーテル基含有シラン化合物、アミノ基含有シラン化合物、およびエポキシ基含有シラン化合物は、これらの化合物間で少なくともその一部が反応していてもよい。例えば、フルオロポリエーテル基含有シラン化合物と、アミノ基含有シラン化合物および／またはエポキシ基含有シラン化合物とが反応していてもよく；アミノ基含有シラン化合物と、エポキシ基含有シラン化合物とが反応していてもよく；フルオロポリエーテル基含有シラン化合物間、アミノ基含有シラン化合物間、またはエポキシ基含有シラン化合物間で反応していてもよい。
即ち、本態様において、表面処理剤は、式（１ａ）または（１ｂ）で表されるフルオロポリエーテル基含有シラン化合物、式（２）で表されるアミノ基含有シラン化合物、および式（３）で表されるエポキシ基含有シラン化合物を含み、かつ、該フルオロポリエーテル基含有シラン化合物、該アミノ基含有シラン化合物、および該エポキシ基含有シラン化合物からなる群より選ばれる化合物間の反応生成物を含み得る。
【０３２０】
言い換えると、本開示の表面処理剤には、フルオロポリエーテル基含有シラン化合物、アミノ基含有シラン化合物、およびエポキシ基含有シラン化合物が反応して得られたものも含み得る。即ち、本開示の表面処理剤は、
下記式（１ａ）または（１ｂ）：
【化２７】
0006908171.tif 000030
で表される、フルオロポリエーテル基含有シラン化合物、
下記式（２）：
【化２８】
0006908171.tif 000031
で表されるアミノ基含有シラン化合物、および
下記式（３）：
【化２９】
0006908171.tif 000032
で表されるエポキシ基含有シラン化合物、
を混合して得られる表面処理剤であってもよい。
【０３２１】
本開示の表面処理剤は、溶媒、含フッ素オイルとして理解され得る（非反応性の）フルオロポリエーテル化合物、好ましくはパーフルオロ（ポリ）エーテル化合物（以下、まとめて「含フッ素オイル」と言う）、シリコーンオイルとして理解され得る（非反応性の）シリコーン化合物（以下、「シリコーンオイル」と言う）、触媒、界面活性剤、重合禁止剤、増感剤等をさらに含み得る。
【０３２２】
上記溶媒としては、例えば、ヘキサン、シクロヘキサン、ヘプタン、オクタン、ノナン、デカン、ウンデカン、ドデカン、ミネラルスピリット等の脂肪族炭化水素類；ベンゼン、トルエン、キシレン、ナフタレン、ソルベントナフサ等の芳香族炭化水素類；酢酸メチル、酢酸エチル、酢酸プロピル、酢酸−ｎ−ブチル、酢酸イソプロピル、酢酸イソブチル、酢酸セロソルブ、プロピレングリコールメチルエーテルアセテート、酢酸カルビトール、ジエチルオキサレート、ピルビン酸エチル、エチル−２−ヒドロキシブチレート、エチルアセトアセテート、酢酸アミル、乳酸メチル、乳酸エチル、３−メトキシプロピオン酸メチル、３−メトキシプロピオン酸エチル、２−ヒドロキシイソ酪酸メチル、２−ヒドロキシイソ酪酸エチル等のエステル類；アセトン、メチルエチルケトン、メチルイソブチルケトン、２−ヘキサノン、シクロヘキサノン、メチルアミノケトン、２−ヘプタノン等のケトン類；エチルセルソルブ、メチルセロソルブ、メチルセロソルブアセテート、エチルセロソルブアセテート、プロピレングリコールモノメチルエーテル、プロピレングリコールモノエチルエーテル、プロピレングリコールモノブチルエーテル、プロピレングリコールモノメチルエーテルアセテート、プロピレングリコールモノエチルエーテルアセテート、プロピレングリコールモノブチルエーテルアセテート、ジプロピレングリコールジメチルエーテル、エチレングリコールモノアルキルエーテル等のグリコールエーテル類；メタノール、エタノール、ｉｓｏ−プロパノール、ｎ−ブタノール、イソブタノール、ｔｅｒｔ−ブタノール、ｓｅｃ−ブタノール、３−ペンタノール、オクチルアルコール、３−メチル−３−メトキシブタノール、ｔｅｒｔ−アミルアルコール等のアルコール類；エチレングリコール、プロピレングリコール等のグリコール類；テトラヒドロフラン、テトラヒドロピラン、ジオキサン等の環状エーテル類；Ｎ，Ｎ−ジメチルホルムアミド、Ｎ，Ｎ−ジメチルアセトアミド等のアミド類；メチルセロソルブ、セロソルブ、イソプロピルセロソルブ、ブチルセロソルブ、ジエチレングリコールモノメチルエーテル等のエーテルアルコール類；ジエチレングリコールモノエチルエーテルアセテート；１，１，２−トリクロロ−１，２，２−トリフルオロエタン、１，２−ジクロロ−１，１，２，２−テトラフルオロエタン、ジメチルスルホキシド、１，１−ジクロロ−１，２，２，３，３−ペンタフルオロプロパン（ＨＣＦＣ２２５）、ゼオローラＨ、ＨＦＥ７１００、ＨＦＥ７２００、ＨＦＥ７３００等のフッ素含有溶媒等が挙げられる。あるいはこれらの２種以上の混合溶媒等が挙げられる。
【０３２３】
含フッ素オイルとしては、特に限定されるものではないが、例えば、以下の一般式（４）で表される化合物（パーフルオロ（ポリ）エーテル化合物）が挙げられる。
Ｒｆ５−（ＯＣ４Ｆ８）ａ’−（ＯＣ３Ｆ６）ｂ’−（ＯＣ２Ｆ４）ｃ’−（ＯＣＦ２）ｄ’−Ｒｆ６      ・・・（４）
式中、Ｒｆ５は、１個またはそれ以上のフッ素原子により置換されていてもよい炭素数１〜１６アルキル基（好ましくは、Ｃ１―１６のパーフルオロアルキル基）を表し、Ｒｆ６は、１個またはそれ以上のフッ素原子により置換されていてもよい炭素数１〜１６アルキル基（好ましくは、Ｃ１−１６パーフルオロアルキル基）、フッ素原子または水素原子を表し、Ｒｆ５およびＲｆ６は、より好ましくは、それぞれ独立して、Ｃ１−３パーフルオロアルキル基である。
ａ’、ｂ’、ｃ’およびｄ’は、ポリマーの主骨格を構成するパーフルオロ（ポリ）エーテルの４種の繰り返し単位数をそれぞれ表し、互いに独立して０以上３００以下の整数であって、ａ’、ｂ’、ｃ’およびｄ’の和は少なくとも１、好ましくは１〜３００、より好ましくは２０〜３００である。添字ａ’、ｂ’、ｃ’またはｄ’を付して括弧でくくられた各繰り返し単位の存在順序は、式中において任意である。これら繰り返し単位のうち、−（ＯＣ４Ｆ８）−は、−（ＯＣＦ２ＣＦ２ＣＦ２ＣＦ２）−、−（ＯＣＦ（ＣＦ３）ＣＦ２ＣＦ２）−、−（ＯＣＦ２ＣＦ（ＣＦ３）ＣＦ２）−、−（ＯＣＦ２ＣＦ２ＣＦ（ＣＦ３））−、−（ＯＣ（ＣＦ３）２ＣＦ２）−、−（ＯＣＦ２Ｃ（ＣＦ３）２）−、−（ＯＣＦ（ＣＦ３）ＣＦ（ＣＦ３））−、−（ＯＣＦ（Ｃ２Ｆ５）ＣＦ２）−および（ＯＣＦ２ＣＦ（Ｃ２Ｆ５））−のいずれであってもよいが、好ましくは−（ＯＣＦ２ＣＦ２ＣＦ２ＣＦ２）−である。−（ＯＣ３Ｆ６）−は、−（ＯＣＦ２ＣＦ２ＣＦ２）−、−（ＯＣＦ（ＣＦ３）ＣＦ２）−および（ＯＣＦ２ＣＦ（ＣＦ３））−のいずれであってもよく、好ましくは−（ＯＣＦ２ＣＦ２ＣＦ２）−である。−（ＯＣ２Ｆ４）−は、−（ＯＣＦ２ＣＦ２）−および（ＯＣＦ（ＣＦ３））−のいずれであってもよいが、好ましくは−（ＯＣＦ２ＣＦ２）−である。
【０３２４】
上記一般式（４）で表されるパーフルオロ（ポリ）エーテル化合物の例として、以下の一般式（４ａ）および（４ｂ）のいずれかで示される化合物（１種または２種以上の混合物であってよい）が挙げられる。
Ｒｆ５−（ＯＣＦ２ＣＦ２ＣＦ２）ｂ”−Ｒｆ６              ・・・（４ａ）
Ｒｆ５−（ＯＣＦ２ＣＦ２ＣＦ２ＣＦ２）ａ”−（ＯＣＦ２ＣＦ２ＣＦ２）ｂ”−（ＯＣＦ２ＣＦ２）ｃ”−（ＯＣＦ２）ｄ”−Ｒｆ６              ・・・（４ｂ）
これら式中、Ｒｆ５およびＲｆ６は上記の通りであり；式（４ａ）において、ｂ”は１以上１００以下の整数であり；式（４ｂ）において、ａ”およびｂ”は、それぞれ独立して０以上３０以下の整数であり、ｃ”およびｄ”はそれぞれ独立して１以上３００以下の整数である。添字ａ”、ｂ”、ｃ”、ｄ”を付して括弧でくくられた各繰り返し単位の存在順序は、式中において任意である。
【０３２５】
また、別の観点から、含フッ素オイルは、一般式Ｒｆ３−Ｆ（式中、Ｒｆ３はＣ５−１６パーフルオロアルキル基である。）で表される化合物であってよい。また、クロロトリフルオロエチレンオリゴマーであってもよい。
【０３２６】
上記含フッ素オイルは、５００〜１０，０００の平均分子量を有していてよい。含フッ素オイルの分子量は、ＧＰＣを用いて測定し得る。
【０３２７】
含フッ素オイルは、本開示の表面処理剤に対して、例えば０〜５０質量％、好ましくは０〜３０質量％、より好ましくは０〜５質量％含まれ得る。一の態様において、本開示の表面処理剤は、含フッ素オイルを実質的に含まない。含フッ素オイルを実質的に含まないとは、含フッ素オイルを全く含まない、または極微量の含フッ素オイルを含んでいてもよいことを意味する。
【０３２８】
含フッ素オイルは、本開示の表面処理剤によって形成された層の表面滑り性を向上させるのに寄与する。
【０３２９】
上記シリコーンオイルとしては、例えばシロキサン結合が２，０００以下の直鎖状または環状のシリコーンオイルを用い得る。直鎖状のシリコーンオイルは、いわゆるストレートシリコーンオイルおよび変性シリコーンオイルであってよい。ストレートシリコーンオイルとしては、ジメチルシリコーンオイル、メチルフェニルシリコーンオイル、メチルハイドロジェンシリコーンオイルが挙げられる。変性シリコーンオイルとしては、ストレートシリコーンオイルを、アルキル、アラルキル、ポリエーテル、高級脂肪酸エステル、フルオロアルキル、アミノ、エポキシ、カルボキシル、アルコールなどにより変性したものが挙げられる。環状のシリコーンオイルは、例えば環状ジメチルシロキサンオイルなどが挙げられる。
【０３３０】
本開示の表面処理剤中、かかるシリコーンオイルは、フルオロポリエーテル基含有シラン化合物の合計１００質量部（２種以上の場合にはこれらの合計、以下も同様）に対して、例えば０〜３００質量部、好ましくは５０〜２００質量部で含まれ得る。
【０３３１】
シリコーンオイルは、表面処理層の表面滑り性を向上させるのに寄与する。
【０３３２】
上記触媒としては、酸（例えば酢酸、トリフルオロ酢酸等）、塩基（例えばアンモニア、トリエチルアミン、ジエチルアミン等）、遷移金属（例えばＴｉ、Ｎｉ、Ｓｎ等）等が挙げられる。
【０３３３】
触媒は、本開示の表面処理剤に含まれる加水分解性基の加水分解および脱水縮合を促進し、本開示の表面処理剤により形成される層の形成を促進する。
【０３３４】
他の成分としては、上記以外に、例えば、テトラエトキシシラン、メチルトリメトキシシラン、メチルトリアセトキシシラン等も挙げられる。
【０３３５】
本開示の組成物は、基材の表面処理を行う表面処理剤として用いることができる。
【０３３６】
本開示の表面処理剤は、多孔質物質、例えば多孔質のセラミック材料、金属繊維、例えばスチールウールを綿状に固めたものに含浸させて、ペレットとすることができる。当該ペレットは、例えば、真空蒸着に用いることができる。
【０３３７】
（物品）
以下、本開示の物品について説明する。
【０３３８】
本開示の物品は、基材と、該基材表面に本開示の表面処理剤より形成された層（表面処理層）とを含む。
【０３３９】
本開示において使用可能な基材は、例えば、ガラス、樹脂（天然または合成樹脂、例えば一般的なプラスチック材料であってよく、板状、フィルム、その他の形態であってよい）、金属、セラミックス、半導体（シリコン、ゲルマニウム等）、繊維（織物、不織布等）、毛皮、皮革、木材、陶磁器、石材等、建築部材等、任意の適切な材料で構成され得る。
【０３４０】
例えば、製造すべき物品が光学部材である場合、基材の表面を構成する材料は、光学部材用材料、例えばガラスまたは透明プラスチックなどであってよい。また、製造すべき物品が光学部材である場合、基材の表面（最外層）に何らかの層（または膜）、例えばハードコート層や反射防止層などが形成されていてもよい。反射防止層には、単層反射防止層および多層反射防止層のいずれを使用してもよい。反射防止層に使用可能な無機物の例としては、ＳｉＯ２、ＳｉＯ、ＺｒＯ２、ＴｉＯ２、ＴｉＯ、Ｔｉ２Ｏ３、Ｔｉ２Ｏ５、Ａｌ２Ｏ３、Ｔａ２Ｏ５、ＣｅＯ２、ＭｇＯ、Ｙ２Ｏ３、ＳｎＯ２、ＭｇＦ２、ＷＯ３などが挙げられる。これらの無機物は、単独で、またはこれらの２種以上を組み合わせて（例えば混合物として）使用してもよい。多層反射防止層とする場合、その最外層にはＳｉＯ２および／またはＳｉＯを用いることが好ましい。製造すべき物品が、タッチパネル用の光学ガラス部品である場合、透明電極、例えば酸化インジウムスズ（ＩＴＯ）や酸化インジウム亜鉛などを用いた薄膜を、基材（ガラス）の表面の一部に有していてもよい。また、基材は、その具体的仕様等に応じて、絶縁層、粘着層、保護層、装飾枠層（Ｉ−ＣＯＮ）、霧化膜層、ハードコーティング膜層、偏光フィルム、相位差フィルム、および液晶表示モジュールなどを有していてもよい。
【０３４１】
基材の形状は特に限定されない。また、表面処理層を形成すべき基材の表面領域は、基材表面の少なくとも一部であればよく、製造すべき物品の用途および具体的仕様等に応じて適宜決定され得る。
【０３４２】
かかる基材としては、少なくともその表面部分が、水酸基を元々有する材料から成るものであってよい。かかる材料としては、ガラスが挙げられ、また、表面に自然酸化膜または熱酸化膜が形成される金属（特に卑金属）、セラミックス、半導体等が挙げられる。あるいは、樹脂等のように、水酸基を有していても十分でない場合や、水酸基を元々有していない場合には、基材に何らかの前処理を施すことにより、基材の表面に水酸基を導入したり、増加させたりすることができる。かかる前処理の例としては、プラズマ処理（例えばコロナ放電）や、イオンビーム照射が挙げられる。プラズマ処理は、基材表面に水酸基を導入または増加させ得ると共に、基材表面を清浄化する（異物等を除去する）ためにも好適に利用され得る。また、かかる前処理の別の例としては、炭素−炭素不飽和結合基を有する界面吸着剤をＬＢ法（ラングミュア−ブロジェット法）や化学吸着法等によって、基材表面に予め単分子膜の形態で形成し、その後、酸素や窒素等を含む雰囲気下にて不飽和結合を開裂する方法が挙げられる。
【０３４３】
またあるいは、かかる基材としては、少なくともその表面部分が、別の反応性基、例えばＳｉ−Ｈ基を１つ以上有するシリコーン化合物や、アルコキシシランを含む材料から成るものであってもよい。
【０３４４】
次に、かかる基材の表面に、上記の本開示の表面処理剤の層を形成し、この層を必要に応じて後処理し、これにより、本開示の表面処理剤から層を形成する。
【０３４５】
本開示の表面処理剤の層形成は、上記の組成物を基材の表面に対して、該表面を被覆するように適用することによって実施できる。被覆方法は、特に限定されない。例えば、湿潤被覆法および乾燥被覆法を使用できる。
【０３４６】
湿潤被覆法の例としては、浸漬コーティング、スピンコーティング、フローコーティング、スプレーコーティング、ロールコーティング、グラビアコーティングおよび類似の方法が挙げられる。
【０３４７】
乾燥被覆法の例としては、蒸着（通常、真空蒸着）、スパッタリング、ＣＶＤおよび類似の方法が挙げられる。蒸着法（通常、真空蒸着法）の具体例としては、抵抗加熱、電子ビーム、マイクロ波等を用いた高周波加熱、イオンビームおよび類似の方法が挙げられる。ＣＶＤ方法の具体例としては、プラズマ−ＣＶＤ、光学ＣＶＤ、熱ＣＶＤおよび類似の方法が挙げられる。
【０３４８】
更に、常圧プラズマ法による被覆も可能である。
【０３４９】
湿潤被覆法を使用する場合、本開示の表面処理剤は、溶媒で希釈されてから基材表面に適用され得る。本開示の表面処理剤の安定性および溶媒の揮発性の観点から、次の溶媒が好ましく使用される：炭素数５〜１２のパーフルオロ脂肪族炭化水素（例えば、パーフルオロヘキサン、パーフルオロメチルシクロヘキサンおよびパーフルオロ−１，３−ジメチルシクロヘキサン）；ポリフルオロ芳香族炭化水素（例えば、ビス（トリフルオロメチル）ベンゼン）；ポリフルオロ脂肪族炭化水素（例えば、Ｃ６Ｆ１３ＣＨ２ＣＨ３（例えば、旭硝子株式会社製のアサヒクリン（登録商標）ＡＣ−６０００）、１，１，２，２，３，３，４−ヘプタフルオロシクロペンタン（例えば、日本ゼオン株式会社製のゼオローラ（登録商標）Ｈ）；ヒドロフルオロエーテル（ＨＦＥ）（例えば、パーフルオロプロピルメチルエーテル（Ｃ３Ｆ７ＯＣＨ３）（例えば、住友スリーエム株式会社製のＮｏｖｅｃ（商標）７０００）、パーフルオロブチルメチルエーテル（Ｃ４Ｆ９ＯＣＨ３）（例えば、住友スリーエム株式会社製のＮｏｖｅｃ（商標）７１００）、パーフルオロブチルエチルエーテル（Ｃ４Ｆ９ＯＣ２Ｈ５）（例えば、住友スリーエム株式会社製のＮｏｖｅｃ（商標）７２００）、パーフルオロヘキシルメチルエーテル（Ｃ２Ｆ５ＣＦ（ＯＣＨ３）Ｃ３Ｆ７）（例えば、住友スリーエム株式会社製のＮｏｖｅｃ（商標）７３００）などのアルキルパーフルオロアルキルエーテル（パーフルオロアルキル基およびアルキル基は直鎖または分枝状であってよい）、あるいはＣＦ３ＣＨ２ＯＣＦ２ＣＨＦ２（例えば、旭硝子株式会社製のアサヒクリン（登録商標）ＡＥ−３０００））など。これらの溶媒は、単独で、または、２種以上の混合物として用いることができる。なかでも、ヒドロフルオロエーテルが好ましく、パーフルオロブチルメチルエーテル（Ｃ４Ｆ９ＯＣＨ３）および／またはパーフルオロブチルエチルエーテル（Ｃ４Ｆ９ＯＣ２Ｈ５）が特に好ましい。
【０３５０】
乾燥被覆法を使用する場合、本開示の表面処理剤は、そのまま乾燥被覆法に付してもよく、または、上記した溶媒で希釈してから乾燥被覆法に付してもよい。
【０３５１】
表面処理剤の層形成は、層中で本開示の表面処理剤が、加水分解および脱水縮合のための触媒と共に存在するように実施することが好ましい。簡便には、湿潤被覆法による場合、本開示の表面処理剤を溶媒で希釈した後、基材表面に適用する直前に、本開示の表面処理剤の希釈液に触媒を添加してよい。乾燥被覆法による場合には、触媒添加した本開示の表面処理剤をそのまま蒸着（通常、真空蒸着）処理するか、あるいは鉄や銅などの金属多孔体に、触媒添加した本開示の表面処理剤を含浸させたペレット状物質を用いて蒸着（通常、真空蒸着）処理をしてもよい。
【０３５２】
触媒には、任意の適切な酸または塩基を使用できる。酸触媒としては、例えば、酢酸、ギ酸、トリフルオロ酢酸などを使用できる。また、塩基触媒としては、例えばアンモニア、有機アミン類などを使用できる。
【０３５３】
一の態様において、表面処理剤の層形成は、湿潤被覆法により行う。例えば、表面処理剤として、式（１ａ）で表されるフルオロポリエーテル基含有シラン化合物および／または式（１ｂ）で表されるフルオロポリエーテル基含有シラン化合物であって、ＲＦにおけるｆに対するｅの比が０．１〜１．０の化合物を含む表面処理剤を用いることができる。ここで、ＲＦは以下の式（ｆ２）、（ｆ４）または（ｆ５）で表されることが好ましい。式（ｆ２）、（ｆ４）および（ｆ５）については、それぞれ上記と同意義である。
−（ＯＣ４Ｆ８）ｃ−（ＯＣ３Ｆ６）ｄ−（ＯＣ２Ｆ４）ｅ−（ＯＣＦ２）ｆ−  （ｆ２）
−（ＯＣ６Ｆ１２）ａ−（ＯＣ５Ｆ１０）ｂ−（ＯＣ４Ｆ８）ｃ−（ＯＣ３Ｆ６）ｄ−（ＯＣ２Ｆ４）ｅ−（ＯＣＦ２）ｆ−      （ｆ４）
−（ＯＣ６Ｆ１２）ａ−（ＯＣ５Ｆ１０）ｂ−（ＯＣ４Ｆ８）ｃ−（ＯＣ３Ｆ６）ｄ−（ＯＣ２Ｆ４）ｅ−（ＯＣＦ２）ｆ−      （ｆ５）
【０３５４】
上記態様において、ＲＦは、式（ｆ２）で表されてもよい。
【０３５５】
上記態様において、ＲＦは、式（ｆ４）で表されてもよい。
【０３５６】
上記態様において、ＲＦは、式（ｆ５）で表されてもよい。
【０３５７】
上記態様において、湿潤被覆法としては、例えば、スピンコート法、刷毛塗り法、ディップ法、スプレー塗布法を用いることが好ましい。
【０３５８】
上記のようにして、基材の表面に、本開示の表面処理剤に由来する層が形成され、本開示の物品が製造される。これにより得られる上記層は、高い表面滑り性と高い摩擦耐久性の双方を有する。また、上記層は、高い摩擦耐久性に加えて、使用する表面処理剤の組成にもよるが、撥水性、撥油性、防汚性（例えば指紋等の汚れの付着を防止する）、防水性（電子部品等への水の浸入を防止する）、表面滑り性（または潤滑性、例えば指紋等の汚れの拭き取り性や、指に対する優れた触感）などを有し得、機能性薄膜として好適に利用され得る。
【０３５９】
即ち本開示はさらに、本開示の表面処理剤から形成された硬化物を最外層に有する光学材料にも関する。
【０３６０】
光学材料としては、後記に例示するようなディスプレイ等に関する光学材料のほか、多種多様な光学材料が好ましく挙げられる：例えば、陰極線管（ＣＲＴ；例えば、パソコンモニター）、液晶ディスプレイ、プラズマディスプレイ、有機ＥＬディスプレイ、無機薄膜ＥＬドットマトリクスディスプレイ、背面投写型ディスプレイ、蛍光表示管（ＶＦＤ）、電界放出ディスプレイ（ＦＥＤ；Ｆｉｅｌｄ Ｅｍｉｓｓｉｏｎ Ｄｉｓｐｌａｙ）などのディスプレイまたはそれらのディスプレイの保護板、またはそれらの表面に反射防止膜処理を施したもの。
【０３６１】
本開示によって得られる層を有する物品は、特に限定されるものではないが、光学部材であり得る。光学部材の例には、次のものが挙げられる：眼鏡などのレンズ；ＰＤＰ、ＬＣＤなどのディスプレイの前面保護板、反射防止板、偏光板、アンチグレア板；携帯電話、携帯情報端末などの機器のタッチパネルシート；ブルーレイ（Ｂｌｕ−ｒａｙ（登録商標））ディスク、ＤＶＤディスク、ＣＤ−Ｒ、ＭＯなどの光ディスクのディスク面；光ファイバー；時計の表示面など。
【０３６２】
また、本開示によって得られる層を有する物品は、医療機器または医療材料であってもよい。
【０３６３】
上記層の厚さは、特に限定されない。光学部材の場合、上記層の厚さは、１〜５０ｎｍ、１〜３０ｎｍ、好ましくは１〜１５ｎｍの範囲であることが、光学性能、表面滑り性、摩擦耐久性および防汚性の点から好ましい。
【０３６４】
以上、実施形態を説明したが、特許請求の範囲の趣旨および範囲から逸脱することなく、形態や詳細の多様な変更が可能なことが理解されるであろう。
【実施例】
【０３６５】
以下、本開示について、実施例において説明するが、本開示は以下の実施例に限定されるものではない。なお、本実施例において、パーフルオロポリエーテルを構成する繰り返し単位（ＯＣＦ２ＣＦ２）および（ＯＣＦ２）の存在順序は任意である。
【０３６６】
フルオロポリエーテル基含有シラン化合物（Ａ）および（Ｂ）として、それぞれ以下の化合物を用いた。
フルオロポリエーテル基含有シラン化合物（Ａ）：
ＣＦ３（ＯＣＦ２ＣＦ２）ｅ（ＯＣＦ２）ｆ−ＯＣ（＝Ｏ）ＮＨＣＨ２Ｃ（（ＣＨ２ＣＨ２ＣＨ２）Ｓｉ（ＯＣＨ３）３）３  （ｅ＝２２、ｆ＝３４）
フルオロポリエーテル基含有シラン化合物（Ｂ）：
ＣＦ３（ＯＣＦ２ＣＦ２）ｅ（ＯＣＦ２）ｆ−ＯＣ（＝Ｏ）ＮＨＣＨ２Ｃ（（ＣＨ２ＣＨ２ＣＨ２）Ｓｉ（ＯＣＨ３）３）３  （ｅ＝２６、ｆ＝２４）
【０３６７】
（比較例１）
フルオロポリエーテル基含有シラン化合物（Ａ）を、ハイドロフルオロエーテル（スリーエム社製、ノベックＨＦＥ７２００）に溶解させて、化合物（Ａ）を０．１ｗｔ％含む表面処理剤を調製した。
【０３６８】
（比較例２、３）
フルオロポリエーテル基含有シラン化合物（Ａ）、および３−アミノプロピルトリメトキシシラン（ＡＰＴＭＳ）を、ハイドロフルオロエーテル（スリーエム社製、ノベックＨＦＥ７２００）に溶解させて、化合物（Ａ）を０．１ｗｔ％含む表面処理剤を調製した。ＡＰＴＭＳの含有量は、それぞれ表１のとおりである。
【０３６９】
（比較例４）
フルオロポリエーテル基含有シラン化合物（Ａ）、および３−グリシドキシプロピルトリメトキシシランを、ハイドロフルオロエーテル（スリーエム社製、ノベックＨＦＥ７２００）に溶解させて、化合物（Ａ）を０．１ｗｔ％含む表面処理剤を調製した。３−グリシドキシプロピルトリメトキシシランの含有量は表１のとおりである。
【０３７０】
（実施例１）
フルオロポリエーテル基含有シラン化合物（Ａ）、ＡＰＴＭＳおよび３−グリシドキシプロピルトリメトキシシランを、ハイドロフルオロエーテル（スリーエム社製、ノベックＨＦＥ７２００）に溶解させて、化合物（Ａ）を０．１ｗｔ％含む表面処理剤を調製した。各化合物の含有量は表１のとおりである。
【０３７１】
（実施例２〜４）
ＡＰＴＭＳの代わりに、３−アミノプロピルジメトキシメチルシラン（ＡＰＤＭＳ）、３−アミノプロピルトリエトキシシラン（ＡＰＴＥＳ）、３−アミノプロピルジエトキシメチルシラン（ＡＰＤＥＳ）をそれぞれ用いた以外は、実施例１と同様に行い、表面処理剤を調製した。
【０３７２】
（実施例５）
フルオロポリエーテル基含有シラン化合物（Ｂ）、ＡＰＴＭＳおよび３−グリシドキシプロピルトリメトキシシランを、ハイドロフルオロエーテル（スリーエム社製、ノベックＨＦＥ７２００）に溶解させて、化合物（Ｂ）を０．１ｗｔ％含む表面処理剤を調製した。各化合物の含有量は表１のとおりである。
【０３７３】
（表面処理層の形成）
以下のように基材の表面に表面処理層を形成した。
基材ガラスを、その表面における水の接触角が１０°以下になるまでプラズマ洗浄した後、２流体ノズルで６０ｇ／ｍ２の塗布量でガラス上に、実施例または比較例で得られた表面処理剤を塗布した。塗布後、１５０℃で３０分間エージング処理を行い、表面処理層を形成した。
【０３７４】
（水の静的接触角の測定方法）
静的接触角は全自動接触角計ＤｒｏｐＭａｓｔｅｒ７００（協和界面科学社製）を用いた。形成された表面処理層を有する基材を水平に静置し、その表面にマイクロシリンジから水を２μＬ滴下し、滴下１秒後の静止画をビデオマイクロスコープで撮影することにより求めた。
【０３７５】
（初期評価）
まず、初期評価として、表面処理層の形成後、その表面に未だ何も触れていない状態で、水の静的接触角を測定した。
【０３７６】
（消しゴム耐久性評価）
形成された表面処理層に対して、ラビングテスター（新東科学社製）を用いて、下記条件で２５００回擦る毎に水の静的接触角を測定し、１００°未満となるまで試験を続けた。試験環境条件は２５℃、湿度４０％ＲＨであった。結果を表２に示す。
消しゴム：Ｒａｂｅｒ  Ｅｒａｓｅｒ（Ｍｉｎｏａｎ社製）
接地面積：６ｍｍφ
移動距離（片道）：４０ｍｍ
移動速度：３，６００ｍｍ／分
荷重：１ｋｇ／６ｍｍφ
【０３７７】
表１において「−」は、添加していないことを意味する。表１において、アミノ基含有シラン化合物、およびエポキシ基含有化合物の含有量は、それぞれ、フルオロポリエーテル基含有シラン化合物１００質量部に対する値を示す。
【０３７８】
【表１】
0006908171.tif 000033
【０３７９】
【表２】
0006908171.tif 000034
【産業上の利用可能性】
【０３８０】
本開示の表面処理剤は、種々多様な基材、特に透過性が求められる光学部材の表面に、表面処理層を形成するために好適に利用され得る。